(57)【要約】  本発明はガラスを強化する方法および装置に関する。本発明の１つの面に従う方法では、ガラス品の表面を少なくとも前記ガラスの焼きなまし点温度にしながら前記表面にカリウムイオンを付着させた後に前記ガラスの温度を前記ガラスの歪み点温度と前記歪み点温度より約１５０℃低い温度の範囲に少なくとも約５分間保持することによってイオン交換反応がより効率良く起こり易くすることでガラスを強化する。１つの態様では、ガラス品を塩浴に浸漬することでそのイオンを付着させてもよい。代替態様では、ガラス品に溶融状態のカリウム塩を噴霧することでそのイオンを付着させてもよい。本発明の方法の結果として、そのような処理を受けさせたガラス品は表面応力が高くなることで強化されているか、或は処理を受けさせていない同じガラス品に比べて強度は変化しないままであるがガラス含有量を低くすることができる。
2007524557.tif 000002
【特許請求の範囲】
【請求項１】
焼きなまし点温度を有する溶融ガラスからガラス品を成形し、
その成形したガラス品をカリウムイオン含有溶融塩浴に浸漬するが、この浸漬段階中の前記ガラス品の表面温度が少なくとも前記ガラスの焼きなまし点温度であるようにし、そして
前記ガラス品を前記ガラスの歪み点温度から前記歪み点温度より約１５０℃低い温度の範囲の温度に少なくとも約５分間保持する、
段階を含んで成る方法。
【請求項２】
前記ガラス品の表面温度が少なくとも前記ガラスの焼きなまし点温度より約２５℃高くなるようにする請求項１記載の方法。
【請求項３】
前記ガラス品を前記塩浴に浸漬する時間を約１分未満にする請求項１記載の方法。
【請求項４】
前記ガラス品を前記塩浴に浸漬する時間を約１０秒以内にする請求項１記載の方法。
【請求項５】
前記ガラス品を前記塩浴に約０．５秒から約３０秒間浸漬する請求項１記載の方法。
【請求項６】
前記ガラス品を前記塩浴に約３から約５秒間浸漬する請求項１記載の方法。
【請求項７】
前記塩浴が硝酸カリウムおよび塩化カリウムを含有して成る請求項１記載の方法。
【請求項８】
前記硝酸カリウムを４０−６０モル％の範囲内にしそして前記塩化カリウムを４０−６０モル％の範囲内にする請求項７記載の方法。
【請求項９】
前記塩浴が硫酸カリウムおよび塩化カリウムを含有して成る請求項１記載の方法。
【請求項１０】
前記塩浴が硝酸カリウム、塩化カリウムおよび硫酸カリウムの中の少なくとも２種類の組み合わせを含有して成る請求項１記載の方法。
【請求項１１】
前記塩浴が硝酸カリウム、塩化カリウムおよび硫酸カリウムの中の少なくとも２種類の組み合わせを含有して成っていて前記組み合わせが少なくとも５５０℃の融点を示す請求項１記載の方法。
【請求項１２】
前記塩浴の温度を約５５０℃から約７５０℃の範囲にする請求項１記載の方法。
【請求項１３】
前記ガラス品を前記歪み点温度から歪み点温度より約１３０℃低い温度の範囲の温度に保持する請求項１記載の方法。
【請求項１４】
前記歪み点温度が約５３０℃である請求項１記載の方法。
【請求項１５】
更に、前記ガラス品を前記塩浴に浸漬する前に前記ガラス品を炎で磨いておくことも含んで成る請求項１記載の方法。
【請求項１６】
更に、前記保持段階の後に前記ガラス品を冷却し、前記ガラス品から残存塩を除去しそして前記ガラス品の表面に保護用耐擦り傷性被膜を付着させることも含んで成る請求項１記載の方法。
【請求項１７】
準備領域、
ガラス品移動手段、
溶融した塩を含有して成る塩浴、および
前記ガラス品を前記ガラスの歪み点温度から前記歪み点温度より約１５０℃低い温度の範囲の温度に少なくとも約５分間保持するように構成されている強化用焼きなまし炉、
を含んで成っていて、前記ガラス品移動手段が前記ガラス品を前記準備領域から移動させて前記ガラス品を前記塩浴の中に浸漬するように構成されており、前記ガラス品移動手段が前記ガラスの少なくとも焼きなまし点温度である表面温度を有するガラス品を浸漬するように構成されており、前記ガラス品が前記塩浴の中に入ったままである時間が約１分以内であるように構成されている装置。
【請求項１８】
前記ガラス品移動手段が前記ガラス品が前記塩浴の中に浸かっている時間が約１０秒以内であるように構成されている請求項１７記載の装置。
【請求項１９】
前記ガラス品移動手段が前記ガラス品を前記塩浴の中に約０．５秒から約３０秒間浸漬するように構成されている請求項１７記載の装置。
【請求項２０】
前記ガラス品移動手段が前記ガラス品を前記塩浴の中に約３秒から約５秒間浸漬するように構成されている請求項１７記載の装置。
【請求項２１】
前記塩浴が硝酸カリウムおよび塩化カリウムを含有して成る請求項１７記載の装置。
【請求項２２】
前記硝酸カリウムが４０−６０モル％の範囲内でありそして前記塩化カリウムが４０−６０モル％の範囲内である請求項２１記載の装置。
【請求項２３】
前記塩浴が硫酸カリウムおよび塩化カリウムを含有して成る請求項１７記載の装置。
【請求項２４】
前記塩浴が硝酸カリウム、塩化カリウムおよび硫酸カリウムの中の少なくとも２種類の組み合わせを含有して成る請求項１７記載の装置。
【請求項２５】
前記塩浴が硝酸カリウム、塩化カリウムおよび硫酸カリウムの中の少なくとも２種類の組み合わせを含有して成っていて前記組み合わせが少なくとも５５０℃の融点を示す請求項１７記載の装置。
【請求項２６】
前記強化用焼きなまし炉が前記ガラス品を前記ガラスの歪み点温度から前記歪み点温度より約１３０℃低い温度の範囲の温度に保持するように構成されている請求項１７記載の装置。
【請求項２７】
前記歪み点温度が約５３０℃である請求項１７記載の装置。
【請求項２８】
更に、前記ガラス品を炎で磨くように構成されている炎研磨手段も含んで成る請求項１７記載の装置。
【請求項２９】
前記炎研磨手段が前記ガラス品の側面を炎で磨くように構成されている１番目の炎研磨手段であり、更に、前記ガラス品の底を炎で磨くように構成されている２番目の炎研磨手段も含んで成る請求項２８記載の装置。
【請求項３０】
更に、前記ガラス品を前記強化用焼きなまし炉から取り出した後に前記ガラス品の表面に保護用耐擦り傷性被膜を付着させるように構成されている被覆装置も含んで成る請求項１７記載の装置。
【請求項３１】
ガラス品を成形するように構成されているガラス成形機および強化用焼きなまし炉を含んで成るガラス製造施設であって、
溶融した塩を含有して成る塩浴、および
前記ガラス品の温度を前記ガラスの歪み点温度から前記歪み点温度より約１５０℃低い温度の範囲の温度に少なくとも約５分間保持するように構成されている強化用焼きなまし炉、
を含んで成り、前記ガラス品が前記塩浴の中に浸かっている時間を約１分未満にし、前記ガラス品を前記塩浴の中に浸けている間の前記ガラス品の表面温度を少なくとも前記ガラスの焼きなまし点温度より高くすることを含んで成る改良を受けさせたガラス製造施設。
【請求項３２】
更に、前記ガラス品を前記塩浴の中に浸漬するように構成されているガラス品取り扱い手段も含んで成る請求項３１記載のガラス製造施設。
【請求項３３】
前記ガラス品を前記塩浴の中に浸漬する時間が約１０秒以内である請求項３１記載のガラス製造施設。
【請求項３４】
前記ガラス品を前記塩浴の中に約０．５秒から約３０秒間浸漬する請求項３１記載のガラス製造施設。
【請求項３５】
前記ガラス品を前記塩浴の中に約３から約５秒間浸漬する請求項３１記載のガラス製造施設。
【請求項３６】
前記塩浴が硝酸カリウムおよび塩化カリウムを含有して成る請求項３１記載のガラス製造施設。
【請求項３７】
前記硝酸カリウムが４０−６０モル％の範囲内でありそして前記塩化カリウムが４０−６０モル％の範囲内である請求項３１記載のガラス製造施設。
【請求項３８】
前記塩浴が硫酸カリウムおよび塩化カリウムを含有して成る請求項３１記載のガラス製造施設。
【請求項３９】
前記塩浴が硝酸カリウム、塩化カリウムおよび硫酸カリウムの中の少なくとも２種類の組み合わせを含有して成る請求項３１記載のガラス製造施設。
【請求項４０】
前記塩浴が硝酸カリウム、塩化カリウムおよび硫酸カリウムの中の少なくとも２種類の組み合わせを含有して成っていて前記組み合わせが少なくとも５５０℃の融点を示す請求項３１記載のガラス製造施設。
【請求項４１】
前記強化用焼きなまし炉が前記ガラス品を前記歪み点温度から前記歪み点温度より約１３０℃低い温度の範囲の温度に保持するように構成されている請求項３１記載のガラス製造施設。
【請求項４２】
前記歪み点温度が約５３０℃である請求項３１記載のガラス製造施設。
【請求項４３】
更に、前記ガラス品を炎で磨くように構成されている炎研磨手段も含んで成る請求項３１記載のガラス製造施設。
【請求項４４】
前記炎研磨手段が前記ガラス品の側面を炎で磨くように構成されている１番目の炎研磨手段であり、更に、前記ガラス品の底を炎で磨くように構成されている２番目の炎研磨手段も含んで成る請求項４３記載のガラス製造施設。
【請求項４５】
更に、前記ガラス品を前記強化用焼きなまし炉から取り出した後に前記ガラス品の表面に保護用耐擦り傷性被膜を付着させるように構成されている被覆装置も含んで成る請求項３１記載のガラス製造施設。
【請求項４６】
ガラス品の強化方法であって、
焼きなまし点温度を有する溶融ガラスからガラス品を成形し、
カリウムイオンを前記ガラス品の表面に付着させるが、前記付着段階中の前記ガラス品の表面温度が少なくとも前記ガラスの焼きなまし点温度であるようにし、そして
前記ガラス品を前記ガラスの歪み点温度から前記歪み点温度より約１５０℃低い温度の範囲の温度に少なくとも約５分間保持する、
ことを含んで成る方法。
【請求項４７】
前記カリウムイオンを前記ガラス品の表面に付着させる段階を前記ガラス品を塩浴の中に浸ける時間を約１０秒未満にすることで達成する請求項４６記載の方法。
【請求項４８】
前記ガラス品を前記塩浴に約０．５秒から約３０秒間浸漬する請求項４６記載の方法。
【請求項４９】
前記カリウムイオンを前記ガラス品の表面に付着させる段階を前記ガラス品を塩浴の中に約３から約５秒間浸漬することで達成する請求項４６記載の方法。
【請求項５０】
前記カリウムイオンを前記ガラス品の表面に付着させる段階をカリウムイオンを前記ガラス品の表面に噴霧することで達成する請求項４６記載の方法。
【請求項５１】
噴霧がフレーム溶射を含んで成る請求項５０記載の方法。
【請求項５２】
前記噴霧が静電塗装を含んで成る請求項５０記載の方法。
【請求項５３】
前記噴霧段階が動力噴霧を含んで成る請求項５０記載の方法。
【請求項５４】
前記カリウムイオンを前記ガラス品の表面に付着させる段階を化学的蒸着（ＣＶＤ）で達成する請求項４６記載の方法。
【請求項５５】
前記付着段階中の前記ガラス品の温度を前記ガラスの焼きなまし点より少なくとも約２５℃高い温度にする請求項４６記載の方法。
【請求項５６】
前記付着段階中の前記ガラス品の温度を前記ガラスの焼きなまし点より少なくとも約５０℃高い温度にする請求項４６記載の方法。
【請求項５７】
前記付着段階中の前記ガラス品の表面の温度を前記ガラスの焼きなまし点より少なくとも約８０℃高い温度にする請求項４６記載の方法。
【請求項５８】
前記ガラス品を前記歪み点温度から歪み点温度より約１３０℃低い温度の範囲の温度に保持する請求項４６記載の方法。
【請求項５９】
前記歪み点温度が約５３０℃である請求項４６記載の方法。
【請求項６０】
更に、前記保持段階の後に前記ガラス品の表面に保護用耐擦り傷性被膜を付着させることも含んで成る請求項４６記載の方法。
【請求項６１】
溶融ガラスからガラス品を成形し、
その成形したガラス品をカリウムイオン含有溶融塩浴に浸漬するが、前記ガラス品を浸漬する時間を約３０秒未満にし、そして
前記ガラス品を前記ガラスの歪み点温度から前記歪み点温度より約１５０℃低い温度の範囲の温度に少なくとも約５分間保持する、
ことを含んで成る方法。
【請求項６２】
前記ガラス品を前記塩浴に浸漬する時間を約２０秒以内にする請求項６１記載の方法。
【請求項６３】
前記ガラス品を前記塩浴に浸漬する時間を約１０秒以内にする請求項６１記載の方法。
【請求項６４】
前記ガラス品を前記塩浴に約３から約５秒間浸漬する請求項６１記載の方法。
【請求項６５】
前記塩浴が硝酸カリウムおよび塩化カリウムを含有して成る請求項６１記載の方法。
【請求項６６】
前記硝酸カリウムを４０−６０モル％の範囲内にしそして前記塩化カリウムを４０−６０モル％の範囲内にする請求項６５記載の方法。
【請求項６７】
前記塩浴が硫酸カリウムおよび塩化カリウムを含有して成る請求項６１記載の方法。
【請求項６８】
更に、前記ガラス品を前記塩浴に浸漬する前に前記ガラス品を炎で磨いておくことも含んで成る請求項６１記載の方法。
【請求項６９】
更に、前記保持段階の後に前記ガラス品の表面に保護用耐擦り傷性被膜を付着させることも含んで成る請求項６１記載の方法。
【請求項７０】
前記塩浴の温度を約５５０℃から約７５０℃の範囲にする請求項６１記載の方法。
【請求項７１】
前記ガラス品を前記歪み点温度から歪み点温度より約１３０℃低い温度の範囲の温度に保持する請求項６１記載の方法。
【請求項７２】
前記歪み点温度が約５３０℃である請求項６１記載の方法。
【発明の詳細な説明】
【関連出願の相互参照】
【０００１】
本出願は、２００３年４月２２日付けで出願した表題が「Ｍｅｔｈｏｄｓ  ａｎｄ  Ａｐｐａｒａｔｕｓ  ｆｏｒ  Ｓｔｒｅｎｇｔｈｅｎｉｎｇ  Ｇｌａｓｓ」の米国仮出願番号６０／４６４，３５６（我々の参照番号：０１６３８．００１０．ＰＺＵＳ００）および２００４年３月３１日付けで出願した表題が「Ｍｅｔｈｏｄ  ａｎｄ  Ａｐｐａｒａｔｕｓ  ｆｏｒ  Ｓｔｒｅｎｇｔｈｅｎｉｎｇ  Ｇｌａｓｓ」の仮ではない相当する出願（連続番号が割り当てられるはずである）（我々の参照番号：０１６３８．００１０．ＮＰＵＳ０２）（これらの内容は引用することによって全体が本明細書に組み入れられる）に対する優先権を請求するものである。
【技術分野】
【０００２】
本発明はガラスを強化する方法および装置に関する。より具体的には、本発明は、イオンをガラス品に付着させる化学的強化方法およびそのような方法を瓶製造で用いる装置に関する。
【背景技術】
【０００３】
ガラス瓶製造は長年に渡って自動化されてきておりかつガラス瓶製造、特に清涼飲料およびアルコール飲料産業には数多くの施設が存在する。伝統的な自動化ガラス瓶製造はガラス溶融炉で開始される。炭酸カルシウム、砂（シリカ）、炭酸ナトリウムおよび廃ガラスなどを含有させた原料をガラス溶融炉に供給して、それらを約１５００℃の温度で溶融させる。その溶融温度は当該ガラスで用いられる材料に依存する。溶融したガラスの流れを前記炉から連続的に出させて、前記流れをフィーダーで切断して前以て決めた量のガラスのゴブ（ｇｏｂｓ）を生じさせる。
【０００４】
ガラス瓶成形方法は、しばしば、初期成形段階および最終段階を伴う。初期成形工程で個々のゴブのガラスを空の鋳型の中に落下させて、それらに初期形状を持たせることで、パリソンにする。そのようなプレスアンドブロー（ｐｒｅｓｓ−ａｎｄ−ｂｌｏｗ）方法の初期段階では、ゴブを空の鋳型の中に押し込む目的で金属製プランジャーが用いられ、そしてブローアンドブロー（ｂｌｏｗ−ａｎｄ−ｂｌｏｗ）方法の初期段階では、ゴブを空の鋳型の中に押し込む目的で圧縮空気が用いられる。次に、その初期段階で生じさせたパリソンを仕上げ用鋳型に移す。必要ならば、前記パリソンが膨張して仕上げ用鋳型を満たすことで前記ガラスが仕上げ用鋳型の形状を持つようにする目的で、圧縮空気を加える前に前記パリソンを再加熱して瓶の最終的な形状を生じさせておくことも可能である。
【０００５】
新しく成形した瓶を典型的には焼きなまし炉の中に移送してそれらを再加熱した後に当該ガラスの焼きなまし点を通るように徐々に冷却する。前記ガラスの焼きなまし点はガラスの組成に依存する。例えば、ガラスがこれの応力の９５％を１５分以内に解放する時の温度であるとして焼きなまし点を定義することができる。しかしながら、そのような定義は、当該ガラスの組成およびこのガラスの組成に伴う関連したせん断係数に応じて変わり得る。組成が特定されている場合の焼きなまし点はガラスの粘度が１０１３ポイズの時の温度である。当該ガラスの中の歪みは焼きなまし点において１５分以内に取り除かれる。説明の目的で、フリントガラスが示す焼きなまし点は約５５０℃である。瓶を焼きなまし温度またはそれ以上の温度にある時間保持すると、そのガラスの表面近くの温度は内部の温度とほぼ同じになる。それによって内部と表面の間の温度差が最小限になることで、外側表面が内部よりも速い速度で冷却されることがなくなる。従って、焼きなましによってガラスの歪み（そのようにしないと最終的にもたらされるであろう）が大きく低下する。そのような焼きなまし工程を存在させないと、完成したガラス品がこれら自身の内部歪み
下で自然発生的にこなごなになる可能性がある。このように、焼きなましを受けさせたガラスの方が制御しない様式で焼きなまし温度を通るように急冷したガラスよりもずっと強い。
【０００６】
ガラスの破壊は張力、特に表面の所に張力が存在する結果として起こり、かつガラスの崩壊は典型的に表面の所で始まる。ガラス品を強化、従って破壊が起こる確率を低くする目的で焼きなましの代わりに取られる方策は、ガラス品表面の所の圧縮応力を均一に高くしようとする方策である。ガラスを化学的に強化する方法は、ガラス表面に存在する小型のイオンを大型のイオンに置き換えてガラスの表面圧縮応力を高くすることでそれの強度を高くしようとする方法である。ソーダ石灰石英ガラスの場合には、最も典型的に、ガラスの表面に存在するナトリウムイオンをカリウムイオンに置き換えることが行われているが、ナトリウムがリチウムを追い出しかつカリウムがナトリウムおよびリチウムの両方を追い出す可能性がある。
【０００７】
１つの化学的強化方法では、ガラス製品を溶融塩浴の中にある時間浸漬することで交換用イオンで処理することが行われている。例えば、特許文献１の表１に、ガラスを化学的に強化しようとする時に用いられるカリウム塩浴が数種示されており（ＫＮＯ３およびＫ２Ｃｒ２Ｏ７／ＫＣｌ浴液を包含）、そこでは、前記塩浴の温度を５２５℃から６２５℃の範囲にしそしてガラス浸漬時間を約８時間から７日間の範囲にしている。しかしながら、そのような方法では１回分の製品を溶融塩浴の中に長期間浸漬する必要があることでコンベア型製造ラインの滑らかな流れが邪魔されることから、それらは大量生産製造環境では実用的でない。２段階のカリウム塩浴浸漬化学的強化方法が特許文献２に考察されている。１番目の段階でガラス品を７５０℃［５８１℃の歪み点（ｓｔｒａｉｎ  ｏｉｎｔ）および６３１℃の焼きなまし点（ａｎｎｅａｌｉｎｇ  ｐｏｉｎｔ）よりもかなり高い］のＫＣｌ／Ｋ２ＳＯ４塩浴の中に２０分間浸漬する。２番目の段階でガラス品を５２５℃（歪み点より５６℃低い）のＫＮＯ３浴液に４時間浸漬することが行われている。
【０００８】
他の化学的強化方法は、イオン交換用材料を典型的には飽和塩溶液の形態で加える前にガラス品を歪み点よりかなり低い点にまで冷却することを伴う。そのガラスの歪み点は、ガラスに永久歪みが導入されない温度より低い温度であり、これは粘度が１０１４．５ポイズ（１０１３．５Ｐａ・秒）の時の温度であり得る。例えば、特許文献３に記述されている方法では、ガラス製品を製造して約６０℃以下に冷却した後、その製品の表面にＫＣｌとＫＮＯ３とＫ２ＳＯ４が入っている約７５℃の水溶液を塗布している。次に、その製品に熱処理を歪み点より僅かに低い温度（約５１０℃）で受けさせている。
【０００９】
図１に、ガラス品を強化する目的でカリウム塩溶液を使用する従来技術の化学的強化方法の例を示す。瓶成形段階１１０および焼きなまし段階１２０をこの上に記述した如く実施する。次に、そのガラスを二次工程に移し（１３０）、その瓶を約１００℃の温度に再加熱する（１４０）。塩溶液を前記瓶に塗布し（１５０）た後、強化用焼きなまし炉の中でイオン交換温度、即ち４６０−５５０℃の温度に加熱する。そのイオン交換温度は、そのイオン交換反応で利用可能な時間数に依存し、それは逆に実際上の生産考慮に依存する。そのイオン交換で利用可能な時間は、イオン交換温度を高くすればするほど短くなるはずである。前記瓶をイオン交換温度で熱ねらし（ｈｅａｔ  ｓｏａｋ）（１６０）した後、室温になるまで冷却し（１７０）、この時点で残存する被膜、即ちガラス表面内のイオン交換に貢献しなかった塩部分を例えば室温の水を噴霧することなどで除去する。この段階でガラス品を好適には約９０℃にまで冷却する。
【００１０】
そのようなイオン交換方法の１つの目的は、ガラスの表面に存在する小型のイオン（例えばナトリウム）を大型のイオン（例えばカリウム）に置き換えることでガラス表面の所の圧縮応力を高くすることにある。その後、前記ガラスを焼きなまし温度にある時間保持
すると、結果として、イオン交換によって表面に導入された圧縮応力が解放されるであろう。従って、強化用焼きなまし炉の温度を実際上の生産考慮を基にして利用可能なイオン交換時間に応じて４６０−５５０℃の温度範囲内にしてもよい。このような温度は例えば焼きなまし温度より若干低く、例えば５２５℃などであってもよい。そのようなイオン交換段階には均衡が要求される、即ち温度を高くするとイオン交換工程は速くなるが、温度をあまりにも高くして焼きなまし温度近くにすると、イオン交換によって導入された圧縮応力がガラス構造の弛緩によって解放されてしまう可能性がある。
【００１１】
図１に戻って、塩溶液を比較的低い温度、即ち焼きなまし点および歪み点よりかなり低い温度の瓶に加えてもよい（１５０）。塩溶液を塗布している間の前記瓶の温度があまりにも高いと、そのような塩水溶液を塗布する結果として瓶の急冷が起こり、それによってしばしば破壊がもたらされてしまう。イオン交換工程を速める目的で、前記塩溶液を塗布した後に瓶の温度を高くすることが行われている。そのような従来技術の方法は、前記塩溶液を塗布している時に起こる破壊を回避する目的で瓶をある時間かけて冷却する必要がありかつその後にイオン交換反応を起こさせる目的で再加熱する必要があることから、現存するインライン瓶製造施設に適応し難いと言った欠点を有する。そのような追加的段階は時間を要しかつ瓶製造の効率を低くする。しかしながら、そのような方法は、標準的な瓶製造実施で追加的冷却および加熱サイクルを取り扱うように装備されていないことから、前以て存在するインライン瓶製造ラインに適応させるのは容易ではないと言った欠点を有する。このように、そのような産業工程を変更してそれに例えば上述したガラス強化方法を含めるのは非常に高価であり得る。
【００１２】
特許文献４は、そのようなイオン交換方法を商業的高速生産ラインに適合させる方法を示すことを意図したものである。そのような方法では、燐酸カリウムと燐酸ナトリウムの水溶液を２００℃から当該ガラスの焼きなまし点の範囲の温度のガラス品に噴霧している。そのガラスを３００℃から焼きなまし点より若干低い温度の範囲の温度に５から３０分間保持している。
【００１３】
粉末にした塩を熱しておいたガラス品に付着させる方法が特許文献５に記述されている。そのような方法では低融点の塩であるＫＮＯ３と高融点の塩であるＫ３ＰＯ４の混合物を粉砕して粉末にした後、焼きなまし点より高い温度のガラス品の表面に塗布している。その低融点の塩が溶融して融合することで前記混合物が前記ガラスの表面に付着する。イオン交換を少なくとも２００℃の温度、好適には当該ガラスの歪み点より高い温度で起こさせている。
【００１４】
ガラスの破壊を防止する別の方策は炎による研磨であり、それによって、欠陥部を溶融させかつ欠陥部領域内のガラスを滑らかに硬化させることで、表面の欠陥、例えば小さな欠けまたは傷などを除去する。例えば、新しく成形したガラス製品をいくらか冷却した後、その表面に炎による研磨を受けさせ、続いて焼きなましをある期間受けさせる方法が特許文献６に記述されている。ガラスを炎で磨く装置を記述している特許は数多く存在し、例えば特許文献７、８、９および１０などが存在する。
【００１５】
高強度のガラス品をもたらすガラス製造方法が本技術分野で求められている。それに関係して、改良を受けさせたイオン交換強化方法も求められている。また、現存する瓶製造施設を実質的に再装備する必要なく前記施設に適用可能なガラス強化方法も求められている。
【特許文献１】米国特許第３，７７３，４８９号
【特許文献２】米国特許第３，７５１，２３８号
【特許文献３】米国特許第４，２０６，２５３号
【特許文献４】米国特許第４，２１８，２３０号
【特許文献５】米国特許第３，７９１，８０９号
【特許文献６】米国特許第４，２３１，７７８号
【特許文献７】米国特許第４，２６５，６５１号
【特許文献８】米国特許第２，４２２，４８２号
【特許文献９】米国特許第２，３３８，８４１号
【特許文献１０】米国特許第２，３３１，０１４号
【発明の開示】
【課題を解決するための手段】
【００１６】
（発明の要約）
本発明はガラス品を化学的に強化する方法を提供し、この方法は、前記ガラスの少なくとも焼きなまし点温度である温度のガラス品に塩を付着させそして前記ガラス品を高温の焼きなまし炉の中に保持することを含んで成る。その高温は、例えば前記ガラスの歪み点温度から前記歪み点温度より約１５０℃低い温度の範囲であってもよい。前記ガラスを前記高温に少なくとも約５分間保持してもよい。本発明の態様は、炎による研磨を化学的強化と組み合わせた方法および装置を包含し得る。本発明の装置のいくつかの態様は、本発明の方法の態様を実施する目的で現存の瓶製造施設を適用する態様である。
【００１７】
本発明は、１つの面において、ガラス品を強化する方法を提供する。そのようなガラス品はいずれかのガラス成形方法を用いて溶融状態のガラスから成形されたガラス品であってもよい。成形して完成させたガラス品に炎による研磨を受けさせることで表面にいくらか存在する欠陥部を溶融させて治すと同時に前記ガラス品の表面温度を少なくとも前記品の成形で用いたガラスの焼きなまし点温度にまで上昇させる。１つの態様におけるガラス品はガラス瓶である。別の態様におけるガラス品は、歪み点温度が約５３０℃で焼きなまし点温度が約５５０℃のガラスから成形したガラス品である。
【００１８】
本方法の１つの態様では、ガラス品を溶融塩浴の中に浸漬する段階において前記塩を付着させる時間を約１分未満、例えば約０．５から約３０秒、好適には約３から約５秒間にする。好適な態様における溶融塩浴は硝酸カリウムと塩化カリウムを等モル混合物の状態で含有して成る。そのような塩浴のいくつかの態様は、硝酸カリウムと塩化カリウムをモルパーセントで表して４０から６０パーセントの範囲の混合物の状態で含有し、そして他の態様は硝酸カリウムが４０−６０％で塩化カリウムが４０−６０％の混合物を包含する。他の態様は、硫酸カリウムと塩化カリウムを含有して成る溶融塩浴を包含する。更に別の態様における溶融塩浴は、硝酸カリウム、硫酸カリウム、塩化カリウム、燐酸カリウムおよび重クロム酸カリウムの中のいずれか２種以上の組み合わせを含有して成る。１つの態様では、前記塩浴の温度を浸漬直前の瓶温度より高くする。別の態様では、溶融浴液の温度を当該ガラスの焼きなまし点より２５℃以上高い温度にしてもよい。更に別の態様では、前記塩浴の温度を５５０℃から７５０℃の範囲にしてもよい。
【００１９】
代替態様では、カリウムイオンが入っている溶液または粉末状または溶融状態にしたカ
リウム塩をガラスに前記ガラスの表面温度を少なくとも前記ガラスの焼きなまし点より約２５℃高い温度にしながら噴霧することで塩をガラス品の表面に付着させる。別法として、そのような噴霧段階を前記ガラスの焼きなまし点より少なくとも５０℃高い温度または前記ガラスの焼きなまし点より少なくとも１００℃高い温度で実施してもよい。１つの態様におけるカリウム溶液もしくはカリウム塩は燐酸カリウム（Ｋ３ＰＯ４）である。別の態様におけるカリウム溶液は燐酸カリウムを約５０重量％と水を５０重量％含有して成る。
【００２０】
そのような噴霧段階は溶液をノズルに通して押出すことによる通常の噴霧であってもよいか或はフレーム溶射（ｆｌａｍｅ  ｓｐｒａｙｉｎｇ）、静電塗装または粉末塗装（ｐｏｗｄｅｒ  ｓｐｒａｙｉｎｇ）であってもよい。通常の噴霧を用いる場合にはカリウム溶液の滴またはカリウム塩を熱しておいたガラス品に接触させた後、その熱しておいたガラス品の表面を若干冷却してもよい。フレーム溶射を用いる場合には粉末にしておいたカリウム塩を粉末フレームスプレーガンに供給して、前記粉末を前記スプレー内で液化させた後、溶融したカリウム塩液滴をその熱しておいたガラス瓶に接触させてもよい。別法として、カリウム溶液を炎研磨用ノズル（ｆｌａｍｅ  ｐｏｌｉｓｈｉｎｇ  ｎｏｚｚｌｅｓ）の間に加えてもよい。静電塗装を用いる場合にはカリウム溶液の滴を帯電させることでそれが前記ガラス品に静電的に引き寄せられるようにする。別法として、粉末にしておいたカリウム塩を通常または静電塗装で用いることも可能である。更に別の態様では、カリウム塩を化学的蒸着で付着させてもよい。
【００２１】
そのように塩をガラス品に付着させる段階の後、それが浸漬によるか、噴霧によるか或は他の付着方法によるかに拘わらず、本発明の方法に、前記ガラス品を焼きなまし炉または他の熱処理装置の中で熱処理する段階を含めてもよい。そのような段階で前記表面を前記ガラスの歪み点から前記歪み点より１５０℃低い温度の範囲の温度または前記歪み点を包含する温度に保持することで、カリウムイオンを前記ガラス品の表面の中に高速で拡散させる。前記ガラスを高温に少なくとも約５分間、好適には１時間以内、より好適には１０分から１時間の範囲、または１５分から２０分の範囲の間保持してもよい。
【００２２】
別の態様において、本発明は、強化ガラス品を製造する装置を提供する。この装置に成形ガラス品を製造する手段を含めてもよい。そのような成形ガラス品は本分野の技術者に公知の如何なる手段で作られた成形ガラス品であってもよく、そのような手段には、これらに限定するものでないが、プレスアンドブロー方法およびブローアンドブロー方法が含まれる。熱損失を最小限にする目的で本装置に熱絶縁トンネルを含めて、それを成形ステーションの後に位置させてもよい。前記ガラス品の表面を炎で磨いて表面の欠陥部を除去しかつ前記表面を前記ガラスの焼きなまし点より少なくとも約２５℃高い温度にまで加熱する目的で、本装置に更に炎研磨用ノズルを含めてもよい。１つの態様におけるガラス品はガラス瓶である。１つの態様におけるガラス品は、歪み温度が５２０℃から５４０℃で焼きなまし温度が５４０℃から５６０℃の範囲のガラスから成形したガラス品である。別の態様におけるガラス品は、歪み温度が約５３０℃で焼きなまし温度が約５５０℃のガラスから成形したガラス品である。
【００２３】
１つの態様では、本装置に、更に、前記ガラス品に熱による強化を受けさせる前にそれを浸漬する塩浴も含めてもよい。１つの態様における溶融塩浴はカリウム塩浴、例えばＫＮＯ３／ＫＣｌ塩浴、Ｋ２ＳＯ４／ＫＣｌ塩浴またはＫ２ＳＯ４／ＫＣｌ／ＫＮＯ３塩浴などである。１つの態様では、そのような塩浴を前記ガラスの焼きなまし点より少なくとも約２５℃高い温度に保持する。
【００２４】
別の態様では、本装置に、更に、カリウムイオンが入っている溶液または別のカリウム源を前記ガラス品に噴霧するためのスプレーノズルを含めてもよい。１つの態様では、前
記ガラス品の表面を前記ガラスの焼きなまし点より少なくとも約２５℃高い温度に保持しながら前記スプレーノズルでカリウム源を前記表面に噴霧する。別の態様では、前記ガラス品の表面を前記ガラスの焼きなまし点より少なくとも約５０℃高い温度に保持しながら前記スプレーノズルでカリウムを前記表面に噴霧する。更に別の態様では、前記表面を前記ガラスの焼きなまし点より少なくとも約１００℃高い温度に保持しながら前記表面に噴霧を受けさせる。前記スプレーノズルの代わりに粉末にしておいたカリウム塩を噴霧するフレームスプレーノズル（ｆｌａｍｅ  ｓｐｒａｙ  ｎｏｚｚｌｅ）を用いてもよい。別法として、前記スプレーノズルの代わりにカリウム溶液を噴霧する静電塗装用ノズルを用いてもよい。別法として、前記スプレーノズルの代わりに通常または静電粉末スプレーノズルを用いてもよい。１つの態様におけるカリウム溶液は燐酸カリウムを５０重量％と水を５０重量％含んで成る。
【００２５】
本装置に塩浴浸漬手段を持たせるか、塩噴霧手段を持たせるか或は塩を付着させる他の手段を用いるかに拘わらず、本装置に更に強化用焼きなまし炉も含めてもよく、その強化用焼きなまし炉をこれが当該ガラス品を歪み点より約８０℃以上低い温度に保持するような構成にしてもよく、そして前記ガラス品を前記強化用焼きなまし炉の中に少なくとも約４５分間保持する。別法として、前記強化用焼きなまし炉を前記ガラスの歪み点以下の温度に保持してもよい。前記ガラス品を前記強化用焼きなまし炉の中に最大で３０分間保持してもよい。別法として、強化用温度をより高くして前記ガラス品を前記強化用焼きなまし炉の中に少なくとも約１５分間保持してもよい。更に別の代替では、強化用温度をより低くするならば前記ガラス品を前記強化用焼きなまし炉の中に約４５分間保持してもよい。別の態様では、前記ガラス品を前記ガラスの焼きなまし点またはそれより低い温度に少なくとも約５分間保持する。
【００２６】
本発明を実施する好適な方法は、焼きなまし点および歪み点、ガラスの重量、容器の形状などがいろいろであることから、ガラスの種類によって変わるであろう。説明の目的で、１６５グラムの重量を有する２００ｍｌのコカコーラ社（Ｃｏｃａ−Ｃｏｌａ  Ｃｏｍｐａｎｙ）輪郭のフリントガラス瓶に強化を受けさせようとする時には、前記容器に約２０分間のイオン交換を約５２０℃で受けさせる。そのような瓶で典型的に用いられているフリントガラスが示す焼きなまし温度は５５０℃で歪み温度は５３０℃である。
（発明の詳細な説明）
本発明の方法および装置はガラス製造方法および装置に関する。具体的には、本方法および装置は現存するガラス瓶製造方法および装置に対する改良であり、このような改良は、化学的強化によってもたらされる優れた強度特性を有するガラス瓶を製造することを可能にするものである。いくつかの態様では現存の瓶製造施設を実質的に変える必要はない。本発明の方法および装置を用いた時の利点には、ガラス単位重量当たりの瓶の強度が従来技術の方法を用いた時のそれよりも高くなることが含まれる。別法として、本発明の方法を用いると同じ強度の瓶を製造する時に使用するガラスの量を従来技術の方法を用いた時よりも少なくすることが可能になる。本明細書に示す実施例および説明はガラス瓶の製造に向けたものであるが、本発明は如何なる種類のガラス品にも適用可能であると理解されるべきであり、そのようなガラス品には、これらに限定するものでないが、ガラスジャー、飲料もしくはワイングラスまたは全てのガラス器、ガラス製水入れおよびガラス製食器類、処方レンズ、画像形成レンズ、光ファイバー、そして自動車および建物用窓などが含まれる。
【００２７】
図２は、本発明の１つの態様に従うガラス強化方法の流れ図である。瓶成形段階３１０はこの上に示した背景章で記述した如く実施可能である。しかしながら、ブローアンドブロー瓶成形方法を用いる方がプレスアンドブロー方法を用いるよりも優れた瓶を成形することができることを確認した、と言うのは、プレスアンドブロー方法を用いるとプランジャーと瓶の内側表面の間の接触によって瓶の内側に欠陥部が生じる可能性があるからであ
る。そのような欠陥部は本発明の方法を用いた強化を受けさせる瓶の中の弱点になる可能性があり、従って、瓶の成形ではブローアンドブローの方が好適であり得る。しかしながら、本発明の強化方法はプレスアンドブロー方法およびブローアンドブロー方法を用いて成形された瓶で有益に使用可能である。
【００２８】
瓶を成形した直後のそれの温度は典型的に焼きなまし点より高い。いくつかの態様では、次に前記瓶を成形した後にそれらを溶融塩浴３２０に浸漬してもよい。いくつかの態様では、前記瓶を塩浴に浸漬する前にそれらを炎で磨いておいてもよい。以下に更に詳細に記述するように、瓶を本発明の１つの態様に従ってガラス強化装置の炎研磨セクションに通しながら炎を機械的手段によって前記瓶の移動方向に対して垂直に移動させてもよい。いくつか態様では、２段階の炎研磨方法を用いてもよい。その１番目の段階を例えばガラス品をコンベアの上に置いた状態で実施する。この段階に例えばガラス瓶の側面および上部に存在するフルート状物を炎で磨くことを含めてもよい。２番目の段階にガラス品の底を炎で磨くことを含めてもよい。これは、ガラス瓶をコンベアから持ち上げてそれらを炎の上で動かすことで実施可能である。この２番目の段階を含めた炎研磨によって例えばこぶ（即ちガラス瓶の底に存在するリッジ）の状態の欠陥部を除去することができる。
【００２９】
図３に、本発明の１つの態様に従う炎研磨段階を用いることで達成可能な利点を示す。この図は、平らなガラス板にダイアモンド針で傷を付けて５０ミクロンの欠陥部を生じさせることを通して作成した図である。１組の板にメタン／酸素炎を用いた炎研磨を受けさせた。２番目の組の板にアセチレン／空気炎を用いた炎研磨を受けさせた。３番目の組の板、即ち対照板には炎による研磨を受けさせなかった。４番目の組の板には欠陥部を生じさせるエッチングも炎による研磨も受けさせなかった。次に、これらのガラス板に応力をそれらが破壊するまで受けさせた後、前記ガラス板各々が示した破壊応力を記録した。
【００３０】
図３は、そのような試験の結果を示すワイブルプロットである。このプロットの横軸はかけた応力の尺度でありそして縦軸は破壊確率の尺度である。そのような炎による研磨を受けさせておいた板が耐える応力の大きさは欠陥部を生じさせていない板とほぼ同じであり、強度の点では対照板より優れていた。メタン／酸素炎による研磨を受けさせておいた板は強度の点でアセチレン／空気による研磨を受けさせておいた板および欠陥部を生じさせていない板よりも若干優れていた。アセチレン／空気による研磨を受けさせておいた板は強度の点で欠陥部を生じさせていない板よりも若干劣っていた。
【００３１】
本発明のいくつかの態様では、塩浴に浸漬する直前の瓶の温度を例えば５００℃から６００℃の範囲にしておいてもよい。本発明の代替態様では、前記瓶の温度を当該ガラスの焼きなまし点より高くしておいてもよい。本発明の更に別の態様では、前記瓶を当該ガラスの焼きなまし点より少なくとも約２５℃高くしておいてもよい。別の態様では、前記瓶の温度を５１０℃から５９０℃の範囲にしておいてもよい。更に別の態様では、前記瓶の温度を例えば５１０℃から５５０℃の範囲にしておいてもよい。１つの典型的な態様では、塩浴に浸漬する直前の瓶の温度を約５４０℃にしておいてもよい。浸漬時間を従来技術の浸漬時間よりずっと短くすることができる。そのような塩浴の温度を瓶の温度より高くしてもよい。１つの態様では、前記塩浴の温度を例えば５５０℃から７５０℃の範囲にしてもよい。１つの典型的な態様では、前記塩浴の温度を約６１０℃にしてもよい。別の態様では、前記塩浴の温度を約６００℃にしてもよい。この上で考察したように、従来技術では典型的に浸漬を１／２時間から４時間行う必要がある。しかしながら、段階３２０で瓶を浸漬する時間は１分未満であってもよい。好適には、前記瓶を前記塩浴に０．５秒から３０秒間浸漬してもよい。別の態様では、前記瓶を前記塩浴に約３秒から５秒間浸漬してもよい。別の好適な態様では、前記瓶を浸漬する時間を１０秒未満にしてもよい。
【００３２】
１つの態様では、その溶融状態の塩浴は、熱処理段階３３０中に用いる強化用焼きなま
し炉の温度より高い融点を有するカリウム塩浴であってもよい。そのような溶融塩浴に好適な組成は、硝酸カリウム（ＫＮＯ３）が４５モル％で塩化カリウム（ＫＣｌ）が５５モル％の組成である。そのような組成物は５５０℃から７５０℃の範囲の温度で液状であり得、従って、前記浴液をそのような範囲の温度に保持しながらそれに前記瓶を浸漬すると均一な被膜が生じ得る。そのような組成物は温度が約５２０℃の時には半固体であり、従って、前記塩は熱処理段階３３０中に前記瓶に付着したおおよそ均一な被膜として適切な場所に存在したままであり、それによっておおよそ均一な強化がもたらされかつ強化用焼きなまし炉の中に塩が蓄積するのが防止される。本分野の通常の技術者は相図および常規実験を用いて他の適切な塩浴組成を決定することができるであろう。例えば、他の適切な塩浴組成物にはＫＣｌ／ＫＮＯ３／Ｋ２ＳＯ４が含まれ得る。一般に、そのような塩浴組成物は、好適には、当該浴液が当該ガラスの焼きなまし点より約５０℃高い温度で液状でありかつ強化用焼きなまし炉の温度で固体または半固体であるような組成である。
【００３３】
図４に示すように、強化処理を受けさせた後のガラスが示す強度は当該ガラスに処理を受けさせる温度および時間に依存する。従って、如何なるガラス強化方法を実施する時にも妥協が存在する。例えば、ガラスを低い方の温度で強化しようとすると、そのようなガラスは、そのガラスを高温、例えば前記ガラスの焼きなまし温度の如き高温で処理した場合に示すであろう強度ほどには強くならない可能性がある。しかしながら、ガラスを高い方の温度で処理すると、ガラスの最大強度は時間に伴ってより劇的に変わり、従って、それに応じて許容範囲を調整する必要があり得る。
【００３４】
従って、イオン交換反応を焼きなまし点またはそれ以下の温度で実施してもよいことを意図するが、但しその温度を保持する時間を約１５から２０分に等しいか或はそれより短くすることを条件とする。しかしながら、イオン交換反応および焼きなまし点またはそれより高い温度で起こる弛緩は両方ともが動的過程であることから、そのような一般的法則からの有意な逸脱が起こる可能性がある。従って、本発明は所定温度における所定時間によって限定されないと見なされるべきである。
【００３５】
熱処理段階の時間および温度は生産施設の要求に応じて調整可能であり、生産をより迅速に行う必要がある時には用いる温度をより高くして時間をより短くしてもよく、そして処理を受けさせたガラスの強度を更に高くしようとする時にはより長い熱処理時間を用いてもよい。別の態様では、前記ガラス品を歪み点温度に５から３０分の範囲の時間保持する。そのような温度に暴露させる時間を長くすると結果として前記ガラス品の強度が低下する可能性がある。如何なる温度でも暴露時間を長くすると、前記ガラス品の強度が次第に高くなって最大値に到達した後に低下する可能性がある。そのような最大強度の時間は温度を高くするにつれて短くなる。
【００３６】
次に、前記瓶に熱処理３３０を強化用焼きなまし炉の中で受けさせてもよい。このような熱処理によってイオン交換過程を促進させることができる。そのような強化用焼きなまし炉の温度が当該ガラスの歪み温度より低い度合を好適には１５０℃未満またはほぼ１５０℃に等しい度合にする。より好適には、前記強化用焼きなまし炉の温度を当該ガラスの歪み点より約１３０℃低い温度から前記ガラスの歪み点の範囲に設定してもよい。１つの態様では、前記強化用焼きなまし炉の温度を当該ガラスの歪み点温度よりほぼ３０℃以上低い温度にする。別法として、前記強化用焼きなまし炉の温度を当該ガラスの歪み点温度よりほぼ１０℃以上低い温度にする。１つの態様では、前記ガラスを前記焼きなまし炉の中に１５分から５５分間入れたままにしてもよい。より好適には、前記ガラスを前記焼きなまし炉の中に２０分から５０分間入れたままにしてもよい。いくつか態様では、用いるガラスの種類に応じて、前記ガラスを前記強化用焼きなまし炉の中に約３０分間入れたままにしてもよい。瓶が大きければ大きいほどそれを遅い速度で加工する必要があり、従って、それらを前記焼きなまし炉の中により長い時間入れておいてもよい。それらをより長
い時間暴露させる必要があることから、強化工程が最適になるように温度を下げる必要があり得る。しかしながら、図３を参照してこの上に記述したように、イオン交換反応の時間を選択した温度に応じて前記より長くするか或は短くしてもよい。熱処理３３０を受けさせた後の瓶を冷却し（３４０）そしてこの上に記述した様式と同じ様式で塩を除去する（３５０）。以下に図１０を参照して追加的に詳細に記述するように、前記ガラスを前記焼きなまし炉の中でゆっくり冷却してもよい。
【００３７】
本発明の１つの態様に従う１つの典型的な方法では、成形されたガラス品をガラス成形工程から約６５０℃の温度で出させる。その温度を個々の工程および使用材料、瓶のデザインおよび壁厚に応じて高くするか或は低くしてもよい。１つの態様では、当該ガラス品に最低量のホットエンド（ｈｏｔ−ｅｎｄ）錫酸化物被膜を例えば２０から４５ｃｔｕ（被膜厚単位）の範囲の中のいずれかの被膜厚で付着させてもよい。そのような錫酸化物被膜を付着させるとガラス表面にテクスチャー（ｔｅｘｔｕｒｅ）が形成されることで、後でガラス瓶表面にコールドエンド被膜を付着させることが可能になる。錫酸化物が１ｃｔｕであることに伴う被膜厚単位は約４オングストロームである。そのような被膜の付着はガラス製造技術で公知の如何なる方法を用いて行われてもよく、典型的には、瓶成形と焼きなまし炉入り口の間の場所で行われてもよい。別法として、炎研磨を用いる場合には当該瓶を炎で磨く前にそのような錫酸化物被膜を付着させておいてもよい。
【００３８】
そのような錫酸化物被膜を付着させた後、いくつかの態様では、その錫酸化物被覆ガラス品に炎による研磨を受けさせることでガラスの表面にいくらか存在する欠陥部を溶融させて治してもよい。別法として、炎による研磨を受け入れられるいずれかの速度で用いてもよい。炎による研磨によって、また、当該ガラス品の温度が前記ガラスの焼きなまし点より約２５℃高い温度にまで上昇する可能性があるか、或はある状況下では更により高い温度にまで上昇する可能性もある。本発明の別の態様では、当該瓶に錫酸化物による被覆を受けさせない。いくつか態様では、炎による研磨を受けさせそして錫酸化物被膜を付着させた後の瓶の温度を５５０℃を超える温度にしてもよい。
【００３９】
化学的強化を実施する時期は、錫酸化物被膜を付着させたすぐ後にまたは別法として炎研磨を受けさせた後のいずれであってもよい。化学的強化の実施では、当該品を塩浴の中に浸漬してもよい。１つの態様では、当該瓶を例えば温度が６１０℃の５０％ＫＮＯ３／５０％ＫＣｌ塩浴に約１秒間浸漬する。前記瓶を前記塩浴に短時間浸漬した後、温度が例えば４８０℃から５３０℃の範囲の強化用焼きなまし炉に移してもよい。別の態様では、前記瓶を焼きなまし炉温度が例えば４９０℃から５２０℃の範囲の強化用焼きなまし炉の中に入れてもよい。代替態様では、前記強化用焼きなまし炉の設定点温度を当該ガラスの歪み点より約１５０℃低い温度から前記ガラスのほぼ歪み点の範囲の温度にしてもよい。その強化を受けさせた品の温度を焼きなまし炉の冷却部分の中で約２５分かけて９０℃になるまで低くしてもよい。次に、冷却後のガラス品を９０℃の水浴に前以て決めておいた時間浸漬することで余分な塩を除去する。１つの態様において余分な塩を除去する目的で前以て決めておいた時間は例えば６秒であってもよい。次に、余分な水を例えばエアカーテンなどを用いて除去してもよい。
【００４０】
その温かい品にコールドエンド被膜、例えばステアレートまたはポリエチレン被膜などを付着させてもよい。他のコールドエンド被膜には、低温のコールドエンド被膜、例えばシリコンワックス、ポリエチレン、ポリビニルアルコール、ステアリン酸もしくはオレイン酸、または瓶を検査および充填ラインの中に通す時に滑性を与えかつ擦り傷を防止することが瓶製造技術分野の技術者に知られている他のコールドエンド被膜のいずれかを加えることが含まれ得る。次に、そのような被覆を受けさせた品を装飾ラインに移すことで低温の有機的装飾被膜を付着させてもよい。ポリエチレン被膜を用いる１つの態様では、その被膜を硬化させる必要はあり得ない。１つの態様では、当該ガラス品の表面に保護用耐
擦り傷性被膜を付着させてもよい。代替態様では、瓶充填工程に先立って苛性洗浄工程を行った後にポストエンド（ｐｏｓｔ−ｅｎｄ）被膜を付着させてもよい。そのようなポストエンド被膜は例えばポリエチレン被膜であってもよい。再充填可能瓶の場合、そのような被膜を各苛性洗浄サイクル後に付着させてもよい。ポストエンド被膜として用いることができる受け入れられる瓶被膜の一例はＡｔｏｆｉｎａが販売の目的で供給しているＴｅｇｏｇｌａｓ  ３０００＋Ａｎｔｉ−Ｓｃｕｆｆ  Ｃｏａｔｉｎｇである。
【００４１】
本明細書に記述する技術を用いて製造する瓶では当該ガラスの強度が高ければ高いほどガラスの使用量を相当する瓶強度が失われないようにしながら少なくすることができることを注目すべきである。例えば、コンピューターによるモデルを用いて、従来技術の方法で製造された重量が１７０グラムの瓶の強度が失われないようにしながら重量を１１０グラム少なくすることが可能になる。また、本発明の優れた強化方法を用いると、本方法によって生じさせた瓶の外側表面が示す高い強度特徴を生かした瓶を設計することで、瓶を強化しかつ重量を更に低くすることが可能になることも注目すべきである。コンピューターによるモデル化、例えば本技術分野の技術者に公知の有限要素解析方法などを用いて、そのような特徴を利用した瓶を設計することができる。
【００４２】
図５は、本発明の代替態様に従う方法の流れ図である。瓶成形段階２１０はこの上で背景章に記述した如く実施可能である。瓶を成形した直後のそれの温度は典型的に焼きなまし点より高い。例えば、１つの態様では、前記瓶の温度は約６００℃の温度であり得る。そのような瓶成形工程の結果としてしばしばガラスに欠陥部がもたらされ、一般的には、それがより冷えた材料、例えば鋳型または口板などと接触した時に起こる熱衝撃によって欠陥部がもたらされる。そのような欠陥部は応力が集中している部分であり得、しばしば、ガラス瓶が低い強度を示す原因である。
【００４３】
次に、前記瓶に炎による研磨（２２０）を前記塩浴浸漬方法に関してこの上に記述した様式と同様な様式で受けさせてもよい。このような炎研磨は本技術分野で公知の如何なる方法で実施されてもよい。例えば、当該瓶を燃焼性ガス、例えば空気−メタン、酸素−メタン、空気−アセチレンまたは酸素−アセチレンなどを放出する１組のノズルの所を通過させることなどで、そのような炎による研磨を実施してもよい。そのような傷鈍化（ｆｌａｗ  ｂｌｕｎｔｉｎｇ）工程を加速させる目的で他の成分、例えば水分などを炎の流れに添加することも可能である。炎研磨は下記の２つの目的：（１）ガラス表面に存在する表面欠陥部を治すことと（２）ガラスの表面温度を焼きなまし点よりかなり高い温度にまで上昇させることで次に行う噴霧工程（以下に記述）中にいくらか起こる破壊を最小限にすることの中のいずれかまたは両方の達成で用いるに有用である。
【００４４】
炎研磨２２０は、炎を当該瓶に０．１−１０秒間、好適には０．１−５秒間当てることで達成可能である。最も好適には、炎をこれが当該瓶の表面と接触した状態にいくらか存在する鋭角な亀裂が溶融して丸くなるに充分な時間置く。この炎研磨段階２２０によって当該瓶の表面温度を当該ガラスの焼きなまし点よりかなり高い温度にまで上昇させてもよい。１つの態様では、前記瓶を例えば６５０℃を超える温度にまで加熱してもよい。別法として、炎による研磨２２０によって当該瓶の表面温度を５５０℃から６５０℃の範囲にまで上昇させてもよい。そのような炎研磨の利点に関しては、この上に図３を参照することで記述した。
【００４５】
本発明の１つの方法では、浸漬、噴霧または他の塩付着方法の代替態様において、炎による研磨の代わりにか或はそれに加えて、マイクロ波による表面加熱を用いてガラスの欠陥部を治し、表面に残存応力を制御した様式で導入し、塩を噴霧した後のイオン交換による強化の速度を速め、硫酸アンモニウム化合物を噴霧することによる脱アルカリで強化をもたらしそして／または表面温度を上昇させることで次に行うイオン交換強化工程を加速
させることも可能である。マイクロ波感受性被膜をガラス品表面に付着させておくことでマイクロ波照射によるガラス表面加熱を促進させることができる。イオン交換反応では、交換可能カリウムイオンを含有するマイクロ波感受性被膜が特に有用である。
【００４６】
本発明の１つの態様では、その後、前記瓶の表面温度を焼きなまし温度より高くしながら前記瓶に塩溶液を噴霧してもよい（２３０）。一例として、焼きなまし温度が約５５０℃の時には前記瓶の表面温度を約５５０℃から６５０℃の範囲にしてもよい。前記ガラスの表面温度を好適には当該塩溶液の噴霧によってガラスが歪み点（歪み点は例えば５３０℃であり得る）よりも冷えることがないほど高くしておく。溶媒の蒸発を好適には前記瓶の表面に接触させる前または接触直後に起こさせる。好適な温度範囲は当該ガラスの焼きなまし点より約５０℃以上高い温度である。代替温度範囲は当該ガラスの歪み点より約５０℃以上高い温度である。更に別の代替態様では、当該ガラスの表面温度を噴霧段階の結果としてガラス品に欠陥部が生じることのないいずれかの温度にする。
【００４７】
前記塩溶液はイオン交換によるガラス強化で用いるに有用であることが本分野の技術者に知られている如何なる溶液であってもよい。好適な塩溶液は燐酸カリウム（Ｋ３ＰＯ４、無水）が５０重量％の水溶液である。燐酸カリウムが５０重量％の溶液を室温で達成することができることで溶液の加熱を行う必要がないことから、そのような溶液が好適である。しかしながら、約５０℃にすると燐酸カリウムが６２重量％の溶液を達成することも可能であり、また、そのような溶液も本発明で使用可能である。別法として、そのような塩溶液は燐酸カリウムが４５重量％で燐酸ナトリウム（Ｎａ３ＰＯ４）が１０重量％で残りが水であってもよい。別の態様における塩溶液は硫酸カリウム（Ｋ２ＳＯ４）と塩化カリウム（ＫＣｌ）と硝酸カリウム（ＫＮＯ３）の混合物を含有して成る。
【００４８】
代替態様では、前記瓶に通常様式の噴霧を受けさせるのではなくフレーム溶射を受けさせ（ｆｌａｍｅ  ｓｐｒａｙｅｄ）てもよい。そのようなフレーム溶射態様では、粉末にしておいた塩、例えば燐酸カリウム塩などを当該瓶の表面に溶射してもよい。本発明の１つの態様に従うフレーム溶射態様を用いる場合、フレーム溶射方法を用いると溶射速度を速くすることができかつ破壊度合を低くすることができると考えている、と言うのは、そのような方法では水を噴霧液滴の状態で蒸発させる目的で瓶を加熱する必要がないからである。粉末にしておいた塩を炎の中で溶融させることで溶融状態の微細な噴霧スプレーを生じさせることができる。代替態様では、粉末にしておいた塩ではなく塩溶液をフレーム溶射で用いる。そのような炎は本分野の技術者に公知の如何なる炎であってもよく、例えばメタン、酸素−メタン、アセチレン、酸素−アセチレンまたは水素などによる炎であってもよい。本発明で用いるに有用であり得るフレーム溶射装置の例には、米国特許第４，６７４，６８３号および５，２９７，７３３号に開示されている装置およびそれに引用されている装置、または本分野の技術者に公知の他のフレーム溶射装置のいずれも含まれる。
【００４９】
更に別の代替態様では、前記瓶に静電塗装を受けさせてもよい。このような態様では、電位、例えば負の電位を噴霧機にかけそして瓶にアースを付ける。塩溶液または溶融状態の塩の液滴が負に帯電して中性の瓶に引き寄せられることで、前記瓶にむらのない被膜が与えられる。本発明で用いるに有用であり得る静電塗装装置の例には、米国特許第５，７５９，２７１号および５，７０４，５５４号に開示されている装置およびそれに引用されている装置、または本分野の技術者に公知の他の静電塗装装置のいずれも含まれる。
【００５０】
その後、この上に記述した浸漬方法と同様に、炎による研磨と噴霧を受けさせておいた瓶に熱処理２４０を強化用焼きなまし炉の中または他の適切な環境、例えばオーブンなどの中で受けさせてもよい。このような熱処理を好適には当該ガラスの歪み点より低い温度で行う。例えば、歪み点が５３０℃の場合には、強化用焼きなまし炉の中で行う熱処理を５１０℃の設定点温度で２０から２５分間実施してもよい。別の例として、そのような強
化用焼きなまし炉の中で行う熱処理を５２０℃で１５分間実施してもよい。しかしながら、他の態様には、熱処理を当該ガラスの歪み点より８０℃以上低い温度で行うこと、または熱処理を当該ガラスの歪み点より高い温度で行うことも含まれる。好適な態様では、そのような強化用焼きなまし炉の温度を歪み点より約１５０℃低い温度から、より好適には歪み点温度より約１３０℃低い温度から前記ガラスのほぼ歪み点温度の範囲の温度にしてもよい。このような態様の各々で、図４を参照して考察したように、イオン交換反応の速度を速くすること（これは温度を高くすると起こる）とガラス表面の弛緩を防止すること（これは温度を低くすると最良に達成される）の間の均衡を達成すべきである。例えば、ガラス表面の弛緩は焼きなまし点において約１５分間で起こる。
【００５１】
好適な態様では、当該瓶の表面に噴霧した塩が前記瓶の側面から落下することがないようにする目的で、そのような熱処理の温度を前記塩の融点より低くする。それによって前記塩が前記瓶表面の上に不均一に分布することが防止されることで不均一な強化が防止され、それによってまた前記焼きなまし炉の中に塩の溜まりが生じることも防止される。前記塩を水溶液として噴霧して付着させると、摩擦接触によって容易には取り除かれない粘り強い被膜がガラス瓶の上に形成される。前記瓶に熱処理２４０を受けさせた後、それを冷却し（２５０）そして水で洗浄（２６０）することで、残存する塩残留物を除去する。他の追加的処理は、この上に記述したように、装飾用被膜の取り付けおよび２番目の保護用被膜の取り付けであり得る。
【００５２】
図６は、本発明の態様に従ういろいろなガラス強化方法の利点を比較する棒グラフである。図６に示したグラフから明らかなように、炎研磨を含めたイオン交換方法を用いると、イオン交換方法および炎研磨方法を単独で用いた時よりも高い強度を有するガラスを生じさせることができる。前記グラフを達成する目的で実施した実験を以下の実施例１２に更に詳細に記述する。
【００５３】
図７は、本発明の１つの態様に従うガラス強化装置７００の平面図である。個々の種類のガラスを製造するに適した原料をガラス成形機７１２が入り口７１１を介して受け取る。このガラス成形機７１２は、背景に記述したように、ガラスの滴または個々のゴブを加工して成形ガラス品をもたらすように構成可能である。成形されたガラス品は例えば瓶７０１などの形状で前記成形機から出る。他のガラス品、例えばいくつかの例を挙げると水入れ、ジャーおよび花瓶などの成形も同様な様式で実施可能である。
【００５４】
瓶７０１が成形機７１２から出た後、それらを監視して、欠陥のある瓶を出口７１３を介して廃棄する。初期の検査を受けさせた後の瓶にある被膜による被覆を７２１の所で受けさせてもよい。７２１の所で行う被膜の付着には、例えば錫酸化物被膜の付着などが含まれ得る。そのような錫酸化物被膜を例えば約２０から４５ｃｔｕの範囲の厚みで付着させてもよい。いくつかの態様では、瓶７０１への被覆は任意である。更に別の態様では、瓶７０１に錫酸化物被膜を７２１の所で付着させる前にそれを炎で磨いておいてもよい。
【００５５】
瓶７２１への被覆が完了した後、その瓶を中心の転移車７２２によりクロスコンベア７３０の上に到達させてもよい。そのクロスコンベア７３０の上に置いた瓶７０１に炎研磨手段７３１を用いた炎研磨を受けさせてもよい。その炎研磨手段７３１は、産業用製造ラインで用いるように構成されていてもよい如何なる種類の炎研磨装置であってもよい。そのように瓶に受けさせる炎研磨は任意ではあるが、いくつかの態様では、炎による研磨によって最終的なガラス製品の強度にとって潜在的に有益な効果が得られることから好適であり得る。炎による研磨は特にガラス品を弱める傾向がある大きな欠陥部を有する瓶にとって有益であることを見いだした。この上に記述したように、炎による研磨によってそのような大きな欠陥部がなくなることで、破壊が欠陥部の存在が理由で最も起こり易い瓶が強化されることから、炎による研磨によって破壊率が実質的に低くなり得る。いくつかの
態様では、必ずしも瓶の側面に炎による研磨を受けさせる必要はない。例えばビール瓶には本発明のあらゆる態様で側面に炎による研磨を受けさせる必要はない可能性がある。従って、瓶を炎で磨くか否かの決定は磨くべき瓶の種類に依存し得る。
【００５６】
炎研磨装置７３１を用いて瓶を炎で磨いた後、ガラス品移動手段７４１、例えばロボット機械のアーム（円７４１で示す）などがガラス瓶を前記焼きなまし炉の前部の準備領域から取り上げた後にそれらを塩浴７５１の中に浸漬するようにする目的で、前記瓶を焼きなまし炉の前部に配列させてもよい。別法として、塩浴７５１の代わりに、瓶に塩溶液を噴霧するに適した装置を用いてもよいか、或は別法として、瓶にフレーム溶射を受けさせるに適した手段を用いてもよい。代替態様では、ガラス瓶７０１を前記塩溶液の中に浸漬する前に、それらを任意の炎研磨手段７３２の上を移動させることで、瓶７０１の底に炎による研磨を受けさせておいてもよい。前記瓶に炎による研磨を受けさせる時の炎研磨速度は受け入れられる如何なる速度であってもよい。
【００５７】
任意の炎研磨手段７３２を用いて瓶に炎による研磨を受けさせそしてそれらを塩浴７５１の中に浸漬した後、前記瓶を強化用焼きなまし炉７６０の中に入れてもよい。本発明の１つの態様では、強化用焼きなまし炉に強化セクション７６１と冷却セクション７６２を持たせてもよい。別法として、強化セクション７６１を２つ以上存在させかつ冷却セクション７６２も２つ以上存在させてもよい。典型的な焼きなまし炉の形態を図８Ａに示す。この態様では、焼きなましセクションの数を６にしそして冷却セクションの数を３にする。図８Ａに示した焼きなまし炉を用いて、以下に考察する実施例１１に関して記述する如き比較試験を実施した。図８Ａに示す伝統的な焼きなまし炉には設定点温度が５５５℃の１番目のゾーンが含まれている可能性がある。ガラス品が各ゾーンの中に入ったままである時間は例えば３分であってもよい。２番目のゾーンの設定点温度は５５０℃であってもよい。３番目のゾーンの設定点温度は例えば５４０℃であってもよい。４番目のゾーンの設定点温度は約５００℃であってもよい。５番目のゾーンの設定点温度は４６０℃であってもよい。６番目のゾーンの設定点温度は４３０℃であってもよい。７番目、８番目および９番目のゾーンの設定点温度はそれぞれ３２０℃、２００℃および１３０℃であってもよい。焼きなまし炉の設定点温度の方がガラス品の温度より低いままにした時の効果を比較する時に用いる焼きなまし温度プロファイルは公知の如何なるプロファイルであってもよいが、好適には、当該ガラスの歪み点温度より約１５０℃低い温度から前記ガラスのほぼ歪み点温度の範囲の温度を用いる。より好適には、その温度を当該ガラスの歪み点温度より約１３０℃低い温度から前記ガラスのほぼ歪み点の範囲にしてもよい。
【００５８】
強化用焼きなまし炉の一例を図８Ｂに示す。この態様では、強化セクションの数を５にしそして冷却セクションの数を４にする。強化用焼きなまし炉に各々の設定点温度が約５００℃の１番目、２番目、３番目、４番目および５番目のゾーンを含めてもよい。６番目のゾーンの設定点温度は例えば４７０℃であってもよい。７番目、８番目および９番目のゾーンの設定点温度はそれぞれ例えば約３２０℃、２００℃および１３０℃であってもよい。本発明の方法に関連して、他の強化用温度プロファイルを用いることも可能である。
【００５９】
模擬工場環境を用いて数多くの試行を実施した。生産ラインを模擬する目的で、瓶を成形機７１２で成形した後に予備加熱した。一例として、２００ｍＬの瓶に炎による処理を１秒当たり４”で受けさせ、予備加熱を５００℃で５分間受けさせ、６１５℃の塩浴への浸漬を受けさせそして５００℃の焼きなまし炉７６０の中で強化を２０分間受けさせた。この処理を受けさせる前の前記瓶の平均温度は５０１℃でありそして前記処理を受けさせた後の平均温度は４５１℃であった。別の例として、２００ｍＬの瓶に炎による研磨を１秒当たり４”で受けさせた後に予備加熱を５９０℃で５分間受けさせた。この処理を受けさせる前の前記瓶の表面温度は５０１℃でありそして前記処理を受けさせた後の表面温度は５２５℃であった。別の例として、２００ｍＬの瓶に炎による研磨を１秒当たり４”で
受けさせ、予備加熱を５００℃の温度で５分間受けさせた後、塩浴への浸漬を前記塩浴の温度を６１５℃にして受けさせた。この処理を受けさせる前の前記瓶の温度は４９６℃でありそして前記処理を受けさせた後の温度は４８９℃であった。更に別の例として、２００ｍＬの瓶に炎による研磨を１秒当たり４”で受けさせた後に予備加熱を５００℃の温度で受けさせた。この処理を受けさせる前の瓶の温度は４９４℃でありそして前記処理を受けさせた後の瓶の温度は４６３℃であった。更に別の例として、２００ｍＬの瓶に炎による研磨のみを１秒当たり４”で受けさせた。炎による研磨を受けさせる前の前記瓶の温度は５００℃でありそして炎による研磨を受けさせた後の温度は４７１℃であった。別の例として、２００ｍＬの瓶に炎による研磨を１秒当たり４”の速度で受けさせ、予備加熱を５００℃の温度で受けさせた後、５００℃の焼きなまし炉７６０の中で強化を２０分間受けさせた。この処理を受けさせる前の前記瓶の温度は４９２℃でありそして前記処理を受けさせた後の温度は４５２℃であった。この上に示した温度は全部瓶の少なくとも３カ所から取った測定値を基にした瓶の平均温度である。
【００６０】
前記瓶が前記焼きなまし炉７６０を出た後に行う１番目の噴霧濯ぎ段階を伴う任意の３段階塩除去工程（これらの段階の各々を単独または他の段階のいずれかとの組み合わせで用いてもよい）を始めてもよい。瓶７０１に噴霧を受けさせた後、それらを機械的アーム７６１で移動させて温かい水浴の中に浸漬することで、前記瓶７０１の上にいくらか残存する塩を解放する。１つの態様では、瓶７０１を浸漬した後、再び噴霧濯ぎすることで、いくらか残存する塩を除去してもよい。任意の濯ぎ段階のいずれかを実施した後、これらの瓶を乾燥、例えば空気のジェットなどで乾燥させてもよい。乾燥させた後の瓶７０１をコンベア７９０で取り出して後被覆用機械（示していない）に送ってもよい。
【００６１】
図９は、本発明の１つの面に従う瓶強化用装置の中の瓶浸漬用装置の透視図である。機械的アーム７４１は、例えばつかみ要素７４２を用いて２列の瓶７０１などを移動させるように構成されていてもよい。次に、機械的アームが前記２列の瓶７０１を塩浴７５１の中に浸けるようにしてもよい。瓶７０１を塩浴の中に浸ける時間は例えば１分以内であってもよい。別法として、前記瓶を浸ける時間は約０．５秒から約３０秒の範囲であってもよい。好適には、前記瓶を浸ける時間を約３秒から５秒の範囲にする。更に別の好適な態様では、前記瓶を浸ける時間を約１０秒未満にしてもよい。前以て決めておいた時間が経過した後に機械的アーム７４１が瓶７０１を塩浴７５１から取り出すようにしてもよい。本発明の１つの態様では、瓶７０１の底に炎による研磨を受けさせてもよい。代替態様では、瓶７０１の底に炎による研磨を受けさせない。
【００６２】
図１０は、本発明の１つの面に従う瓶強化用装置の中の瓶濯ぎ用装置７７０の透視図である。瓶濯ぎ用装置７７０に機械的アーム７７１を含めてもよく、それにつかみ部材７７２を持たせてもよい。本発明の１つの態様では、そのようなつかみ部材７７２は２列の瓶７０１をつかんでそれらを温かい水が入っている浴の中で濯ぐように構成されていてもよい。１つの態様では、濯ぎ用タンク７８０の中の水の温度を例えば９０℃にしてもよい。濯ぎ用タンク７８０の中の水の温度は、この上に記述したように、前記瓶が前記焼きなまし炉７６０を出た時点の温度に近い如何なる温度であってもよい。前記瓶を濯ぎ用タンク７８０の中で前以て決めておいた時間濯いだ後、機械的アーム７７１がその濯いだ瓶７０１をコンベア７８１の上に置くようにしてもよく、それによって、それらにさらなる取り扱いを受けさせてもよい。
【００６３】
化学的イオン交換工程を除く上述した強化工程の全部を用いた１つの実験では、５個の瓶の平均温度を装置内のいろいろな地点で測定した。下記の工程段階の所でガラス瓶の温度を測定した：ガラスゴブ（「Ａ」）、ガラスブランク（「Ｂ」）、テイクアウト（「Ｃ」）、機械末端部（「Ｄ」）、ホットエンドコーターの前（「Ｅ」）、ホットエンドコーターの後（「Ｆ」）、中心の転移車の所（「Ｇ」）、焼きなまし炉の入り口の所（「Ｈ」
）、および焼きなまし炉の終点の所（「Ｉ」）。この上で述べたように、成形機７１２と転移車７２２の間でも転移車７２２と焼きなまし炉入り口（「Ｈ」）の間でもコンベアの上で炎による研磨を行なわない時、または化学的イオン交換工程を行なわない時、または焼きなまし炉入り口の所（「Ｉ」）で炎による研磨を用いない時の温度測定を行った。
【００６４】
これらの結果は、２００ｍＬの瓶、３００ｍＬの瓶、３３０ｍＬの瓶、３５０ｍＬの瓶および１  Ｌの瓶の容量を有する５個の瓶の平均を示している。このように瓶の容量がいろいろな場合にいろいろな場所の各々で得た結果を表１に示す。
【００６５】
【表１】
2007524557.tif 000003
【００６６】
２００ｍＬの瓶がコールドエンドの所で１インチ当たりに示した冷却速度℃は０．３８であった。コンベアが成形機７１２と転移車７２２の間で示したコンベア速度は１秒当たり３４”であった。転移車７２２と焼きなまし炉入り口の間のコンベア速度は１秒当たり２６”であった。３００ｍＬの瓶がコールドエンドの所で１インチ当たりに示した冷却速度℃は０．２９であった。コンベアが成形機７１２と転移車７２２の間で示したコンベア速度は１秒当たり２１”であった。転移車７２２と焼きなまし炉入り口の間のコンベア速度は１秒当たり１６”であった。３３０ｍＬの瓶がコールドエンドの所で１インチ当たりに示した冷却速度℃は０．４０であった。コンベアが成形機７１２と転移車７２２の間で示したコンベア速度は１秒当たり３４”であった。転移車７２２と焼きなまし炉入り口の間のコンベア速度は１秒当たり２５”であった。３５０ｍＬの瓶がコールドエンドの所で１インチ当たりに示した冷却速度℃は０．３５であった。コンベアが成形機７１２と転移車７２２の間で示したコンベア速度は１秒当たり２２”であった。転移車７２２と焼きなまし炉入り口の間のコンベア速度は１秒当たり１６”であった。１  Ｌの瓶がコールドエンドの所で１インチ当たりに示した冷却速度℃は０．３７であった。コンベアが成形機７１２と転移車７２２の間で示したコンベア速度は１秒当たり１５”であった。転移車７２２と焼きなまし炉入り口の間のコンベア速度は１秒当たり１１”であった。
【００６７】
上述した装置を用いることに関する１つの利点は、本発明の方法を用いてガラス品を製造することができるように製造施設を組み立てる目的で生産ラインを実質的に改造する必
要がない点にある。例えば、瓶移動手段に加えて例えば塩浴または噴霧手段などを加えることで、本発明の特徴の多くを利用することが可能になる。加うるに、単に焼きなまし炉内の温度を変えることで焼きなまし炉を強化用焼きなまし炉として用いることができる。最後に、本発明を用いる場合、製造すべきガラスの要求に応じて焼きなまし方法または本発明の方法のいずれかを用いてガラスを選択的に製造することができる。
［実施例］
【００６８】
本明細書では、本発明に従ういろいろな方法を用いた数多くの実施例を示す。実際の生産ラインにおける条件を模擬する目的で、瓶を成形機で成形した後であるがそれを浸漬しそして炉に入れる前に予め熱しておいた。本発明の実際の実施では、予熱は必要でないと考えておりかつ瓶の平均温度は瓶に予熱を受けさせた時の温度に近いと考えている。加うるに、炉を用いないで、この上に記述したように焼きなまし炉を用いてもよい。本明細書に示す温度は、特に明記しない限り、設定点温度である。表２に、本発明に関連していろいろな炉温度設定を用いた１０の試行実験の結果を示す。
【００６９】
【表２】
2007524557.tif 000004
【００７０】
本実施例で用いる瓶の製造で用いたガラスの種類はフリントガラスであった。本分野の通常の技術者が理解するであろうように、本発明のいろいろな態様に従う方法のいずれかを用いてガラス品を製造する時に用いるガラスの種類が異なるとガラスの特徴が潜在的に異なり、例えば焼きなまし温度が異なり、歪み点温度が異なり、そして結果としてもたらされる強度が異なることから、ある種の最適化を行う必要があり得る。以下の実施例で用いるフリントガラスの組成を以下の表３に要約する。
【００７１】
【表３】
2007524557.tif 000005
【実施例１】
【００７２】
本発明の１つの態様に従う１番目の実施例では、成形機を用いて瓶を５個成形した後、それらを酸化錫ホットエンド被膜で覆った。次に、前記瓶に炎による研磨を受けさせた。前記酸化錫被膜の厚みは４０ｃｔｕであった。実際の生産ラインで生じ得る如き条件を模擬する目的で、前記瓶を５１０℃の温度に１分間予熱しておいた。予熱後の瓶を塩浴の中に浸漬した。前記塩浴を５０／５０のＫＣｌ／ＫＮＯ３で構成させて、温度を６００℃に保持した。次に、前記瓶を前記塩浴の中に１秒間浸漬した。前記瓶に付着した塩の平均重量は３．０グラムであった。前記瓶に付着する塩の量は前記塩浴の温度と前記瓶を前記塩浴の中に入れる前のそれの温度の両方の関数である。浸漬後の瓶に熱処理を受けさせることで、反応（即ちナトリウムイオンとカリウムイオンの間のイオン交換）がより効率良くかつより容易に起こるようにすることができる。そのような熱処理を温度が５２０℃の炉の中で２０分間実施した。この工程を更に３回繰り返すことで、全体で２０個の強化ガラス瓶を製造した。加うるに、２０個の対照瓶も製造した。その２０個の対照瓶には従来技術の焼きなまし方法を用いた焼きなましを焼きなまし炉の中で受けさせたが、化学的強化は受けさせなかった。
【００７３】
次に、前記４０個の瓶に試験を受けさせることで、瓶に圧力をそれが破裂するまでかけた時にどれくらいの内部圧力をかけることができるかを測定した。上述した温度を用いて作成した瓶の平均破裂圧は７３９ｐｓｉであったが、それとは対照的に、対照瓶にかけることができた平均破裂圧は４２７ｐｓｉであり、このことは、破裂圧の差が３１２ｐｓｉであることを説明している。これらの結果を図１１にワイブルプロットで一般的に示す。図１１のプロットの横軸はかけた圧力の尺度でありそして縦軸に破壊確率を示す。図１１は、本発明の方法に従う強化を受けさせた瓶の方が従来技術の焼きなまし方法による強化を受けさせた瓶よりも強いことを示している。
【実施例２】
【００７４】
本発明の１つの態様に従う２番目の実施例では、成形機を用いて瓶を５個成形した後、それらを酸化錫ホットエンド被膜で覆った。次に、前記瓶に炎による研磨を受けさせた。前記酸化錫被膜の厚みは４０．４ｃｔｕであった。実際の生産ラインで生じ得る如き条件を模擬する目的で、前記瓶を５１０℃の温度に５分間予熱しておいた。予熱後の瓶を塩浴の中に浸漬した。前記塩浴を５０／５０のＫＣｌ／ＫＮＯ３で構成させて、温度を６３０
℃に保持した。次に、前記瓶を前記塩浴の中に１秒間浸漬した。前記瓶に付着した塩の平均重量は２．６グラムであった。実施例１を比較の基準として用いて、この実施例で瓶の表面に付着した塩の方が少ないことが分かるであろうが、それは、前記塩浴の温度を実施例１で用いたそれよりも高くしたことによるものである。このような関係から瓶に付着する塩の量は少なくとも塩浴の温度の関数であることが分かる。浸漬後の瓶に熱処理を受けさせることで、反応（即ちナトリウムイオンとカリウムイオンの間のイオン交換）がより効率良くかつより容易に起こるようにすることができる。そのような熱処理を温度が５２０℃の炉の中で２０分間実施した。この工程を更に３回繰り返すことで、全体で２０個の強化ガラス瓶を製造した。加うるに、２０個の対照瓶も製造した。その２０個の対照瓶には従来技術の焼きなまし方法を用いた焼きなましを焼きなまし炉の中で受けさせたが、化学的強化は受けさせなかった。
【００７５】
次に、前記４０個の瓶に試験を受けさせることで、瓶に圧力をそれが破裂するまでかけた時にどれくらいの内部圧力をかけることができるかを測定した。上述した温度を用いて作成した瓶の平均破裂圧は７３８ｐｓｉであったが、それとは対照的に、対照瓶にかけることができた平均破裂圧は４３３ｐｓｉであり、このことは、圧力差が３０５ｐｓｉであることを説明している。従って、この実施例は、更に、短時間の塩浴浸漬を用いた後に熱による強化を炉の中である期間受けさせることの利点も説明している。これらの結果を図１２にワイブルプロットで一般的に示す。図１２は、本発明の方法に従う強化を受けさせた瓶の方が従来技術の焼きなまし方法による強化を受けさせた瓶よりも強いことを示している。
【実施例３】
【００７６】
本発明の１つの態様に従う３番目の実施例では、成形機を用いて瓶を５個成形した後、それらを酸化錫ホットエンド被膜で覆った。次に、前記瓶に炎による研磨を受けさせた。前記酸化錫被膜の厚みは４１．６ｃｔｕであった。実際の生産ラインで生じ得る如き条件を模擬する目的で、前記瓶を５５０℃の温度に５分間予熱しておいた。予熱後の瓶を塩浴の中に浸漬した。前記塩浴を５０／５０のＫＣｌ／ＫＮＯ３で構成させて、温度を６１５℃に保持した。次に、前記瓶を前記塩浴の中に１秒間浸漬した。前記瓶に付着した塩の平均重量は１．５グラムであった。実施例１を比較の基準として用いて、この実施例で瓶の表面に付着した塩の方が少ないことが分かるであろうが、それは、前記塩浴の温度を実施例１で用いたそれよりも高くしかつ瓶の温度もまた実施例１で用いた瓶の温度よりも高くしたことによるものである。このような関係から瓶に付着する塩の量は塩浴の温度および瓶を塩浴の中に入れる前のそれの温度の両方の関数であることが分かる。浸漬後の瓶に熱処理を受けさせることで、反応（即ちナトリウムイオンとカリウムイオンの間のイオン交換）がより効率良くかつより容易に起こるようにすることができる。そのような熱処理を温度が５００℃の炉の中で２０分間実施した。この工程を更に３回繰り返すことで、全体で２０個の強化ガラス瓶を製造した。加うるに、２０個の対照瓶も製造した。その２０個の対照瓶には従来技術の焼きなまし方法を用いた焼きなましを焼きなまし炉の中で受けさせたが、化学的強化は受けさせなかった。
【００７７】
次に、前記４０個の瓶に試験を受けさせることで、瓶に圧力をそれが破裂するまでかけた時にどれくらいの内部圧力をかけることができるかを測定した。上述した温度を用いて作成した瓶の平均破裂圧は７２４ｐｓｉであったが、それとは対照的に、対照瓶にかけることができた平均破裂圧は４４３ｐｓｉであり、このことは、破裂圧差が２８１ｐｓｉであることを説明している。従って、この実施例は、更に、短時間の塩浴浸漬を用いた後に熱による強化を炉の中である期間受けさせることの利点も説明している。これらの結果を図１３にワイブルプロットで一般的に示す。図１３は、本発明の方法に従う強化を受けさせた瓶の方が従来技術の焼きなまし方法による強化を受けさせた瓶よりも強いことを示している。
【実施例４】
【００７８】
本発明の１つの態様に従う４番目の実施例では、成形機を用いて瓶を５個成形した後、それらを酸化錫ホットエンド被膜で覆った。次に、前記瓶に炎による研磨を受けさせた。前記酸化錫被膜の厚みは４０．２ｃｔｕであった。実際の生産ラインで生じ得る如き条件を模擬する目的で、前記瓶を５１０℃の温度に５分間予熱しておいた。予熱後の瓶を塩浴の中に浸漬した。前記塩浴を５０／５０のＫＣｌ／ＫＮＯ３で構成させて、温度を６００℃に保持した。次に、前記瓶を前記塩浴の中に１秒間浸漬した。前記瓶に付着した塩の平均重量は７．２グラムであった。実施例１を比較の基準として用いて、この実施例で瓶の表面に付着した塩の方が多いことが分かるであろう。浸漬後の瓶に熱処理を受けさせることで、反応（即ちナトリウムイオンとカリウムイオンの間のイオン交換）がより効率良くかつより容易に起こるようにすることができる。そのような熱処理を温度が４８０℃の炉の中で２０分間実施した。この工程を更に３回繰り返すことで、全体で２０個の強化ガラス瓶を製造した。２０個の対照瓶には従来技術の焼きなまし方法を用いた焼きなましを焼きなまし炉の中で受けさせたが、化学的強化は受けさせなかった。
【００７９】
次に、前記４０個の瓶に試験を受けさせることで、瓶に圧力をそれが破裂するまでかけた時にどれくらいの内部圧力をかけることができるかを測定した。上述した温度を用いて作成した強化瓶の平均破裂圧は７６３ｐｓｉであったが、それとは対照的に、対照瓶にかけることができた平均破裂圧は４８４ｐｓｉであり、このことは、破裂圧差が２７９ｐｓｉであることを説明している。従って、この実施例は、更に、短時間の塩浴浸漬を用いた後に熱による強化を炉の中である期間受けさせることの利点も説明している。これらの結果を図１４にワイブルプロットで一般的に示す。図１４は、本発明の方法に従う強化を受けさせた瓶の方が従来技術の焼きなまし方法による強化を受けさせた瓶よりも強いことを示している。
【実施例５】
【００８０】
本発明の１つの態様に従う５番目の実施例では、成形機を用いて瓶を５個成形した後、それらを酸化錫ホットエンド被膜で覆った。次に、前記瓶に炎による研磨を受けさせた。前記酸化錫被膜の厚みは４０．４ｃｔｕであった。実際の生産ラインで生じ得る如き条件を模擬する目的で、前記瓶を５１０℃の温度に５分間予熱しておいた。予熱後の瓶を塩浴の中に浸漬した。前記塩浴を５０／５０のＫＣｌ／ＫＮＯ３で構成させて、温度を６００℃に保持した。次に、前記瓶を前記塩浴の中に１秒間浸漬した。前記瓶に付着した塩の重量は５．６グラムであった。前記塩浴に浸漬した後の瓶に熱処理を受けさせることで、反応（即ちナトリウムイオンとカリウムイオンの間のイオン交換）がより効率良くかつより容易に起こるようにすることができる。そのような熱処理を温度が５２０℃の炉の中で２０分間実施した。この工程を全体で更に３回繰り返すことで、全体で２０個の強化ガラス瓶を製造した。加うるに、２０個の対照瓶も製造した。その２０個の対照瓶には従来技術の焼きなまし方法を用いた焼きなましを焼きなまし炉の中で受けさせたが、化学的強化は受けさせなかった。
【００８１】
次に、前記４０個の瓶に試験を受けさせることで、瓶に圧力をそれが破裂するまでかけた時にどれくらいの内部圧力をかけることができるかを測定した。上述した温度を用いて作成した強化瓶の平均破裂圧は７６０ｐｓｉであったが、それとは対照的に、対照瓶にかけることができた平均破裂圧は４８６ｐｓｉであり、このことは、圧力差が２７４ｐｓｉであることを説明している。従って、この実施例は、更に、短時間の塩浴浸漬を用いた後に熱による強化を炉の中である期間受けさせることの利点も説明している。これらの結果を図１５にワイブルプロットで一般的に示す。図１５は、本発明の方法に従う強化を受けさせた瓶の方が従来技術の焼きなまし方法による強化を受けさせた瓶よりも強いことを示している。
【実施例６】
【００８２】
本発明の１つの態様に従う６番目の実施例では、成形機を用いて瓶を５個成形した後、それらを酸化錫ホットエンド被膜で覆った。前記酸化錫被膜の厚みは４０ｃｔｕであった。この実施例では、前記瓶に炎による研磨を受けさせなかった。実際の生産ラインで生じ得る如き条件を模擬する目的で、前記瓶を５５０℃の温度に１分間予熱しておいた。予熱後の瓶を塩浴の中に浸漬した。前記塩浴を５０／５０のＫＣｌ／ＫＮＯ３で構成させて、温度を６１５℃に保持した。次に、前記瓶を前記塩浴の中に１秒間浸漬した。前記瓶に付着した塩の平均重量は１．５グラムであった。浸漬後の瓶に熱処理を受けさせることで、反応（即ちナトリウムイオンとカリウムイオンの間のイオン交換）がより効率良くかつより容易に起こるようにすることができる。そのような熱処理を温度が５００℃の炉の中で２０分間実施した。この工程を全体で更に３回繰り返すことで、全体で２０個の強化ガラス瓶を製造した。加うるに、２０個の対照瓶も製造した。その２０個の対照瓶には従来技術の焼きなまし方法を用いた焼きなましを焼きなまし炉の中で受けさせたが、化学的強化は受けさせなかった。
【００８３】
次に、前記４０個の瓶に試験を受けさせることで、瓶に圧力をそれが破裂するまでかけた時にどれくらいの内部圧力をかけることができるかを測定した。上述した温度を用いて作成した強化瓶の平均破裂圧は７０１ｐｓｉであったが、それとは対照的に、対照瓶にかけることができた平均破裂圧は４２７ｐｓｉであり、このことは、破裂圧差が２７４ｐｓｉであることを説明している。従って、この実施例は、更に、短時間の塩浴浸漬を用いた後に熱による強化を炉の中である期間受けさせることの利点も説明している。これらの結果を図１６にワイブルプロットで一般的に示す。図１６は、本発明の方法に従う強化を受けさせた瓶の方が従来技術の焼きなまし方法による強化を受けさせた瓶よりも強いことを示している。
【実施例７】
【００８４】
本発明の１つの態様に従う７番目の実施例では、成形機を用いて瓶を５個成形した後、それらを酸化錫ホットエンド被膜で覆った。次に、前記瓶に炎による研磨を受けさせた。前記酸化錫被膜の厚みは４０ｃｔｕであった。実際の生産ラインで生じ得る如き条件を模擬する目的で、前記瓶を５１０℃の温度に１分間予熱しておいた。予熱後の瓶を塩浴の中に浸漬した。前記塩浴を５０／５０のＫＣｌ／ＫＮＯ３で構成させて、温度を６００℃に保持した。次に、前記瓶を前記塩浴の中に１秒間浸漬した。前記瓶に付着した塩の平均重量は３．８６グラムであった。浸漬後の瓶に熱処理を受けさせることで、反応（即ちナトリウムイオンとカリウムイオンの間のイオン交換）がより効率良くかつより容易に起こるようにすることができる。そのような熱処理を温度が４８０℃の炉の中で２０分間実施した。この工程を全体で更に３回繰り返すことで、全体で２０個の強化ガラス瓶を製造した。加うるに、２０個の対照瓶も製造した。その２０個の対照瓶には従来技術の焼きなまし方法を用いた焼きなましを焼きなまし炉の中で受けさせたが、化学的強化は受けさせなかった。
【００８５】
次に、前記４０個の瓶に試験を受けさせることで、瓶に圧力をそれが破裂するまでかけた時にどれくらいの内部圧力をかけることができるかを測定した。上述した温度を用いて作成した強化瓶の平均破裂圧は７３５ｐｓｉであったが、それとは対照的に、対照瓶にかけることができた平均破裂圧は４７２ｐｓｉであり、このことは、破裂圧差が２６３ｐｓｉであることを説明している。従って、この実施例は、更に、短時間の塩浴浸漬を用いた後に熱による強化を炉の中である期間受けさせることの利点も説明している。これらの結果を図１７にワイブルプロットで一般的に示す。図１７は、本発明の方法に従う強化を受けさせた瓶の方が従来技術の焼きなまし方法による強化を受けさせた瓶よりも強いことを示している。
【実施例８】
【００８６】
本発明の１つの態様に従う８番目の実施例では、成形機を用いて瓶を５個成形した後、それらを酸化錫ホットエンド被膜で覆った。次に、前記瓶に炎による研磨を受けさせた。前記酸化錫被膜の厚みは４１．２ｃｔｕであった。実際の生産ラインで生じ得る如き条件を模擬する目的で、前記瓶を５１０℃の温度に１分間予熱しておいた。予熱後の瓶を塩浴の中に浸漬した。前記塩浴を５０／５０のＫＣｌ／ＫＮＯ３で構成させて、温度を６００℃に保持した。次に、前記瓶を前記塩浴の中に１秒間浸漬した。前記瓶に付着した塩の平均重量は５．２グラムであった。浸漬後の瓶に熱処理を受けさせることで、反応（即ちナトリウムイオンとカリウムイオンの間のイオン交換）がより効率良くかつより容易に起こるようにすることができる。そのような熱処理を温度が５２０℃の炉の中で２０分間実施した。この工程を全体で更に３回繰り返すことで、全体で２０個の強化ガラス瓶を製造した。加うるに、２０個の対照瓶も製造した。その２０個の対照瓶には従来技術の焼きなまし方法を用いた焼きなましを焼きなまし炉の中で受けさせたが、化学的強化は受けさせなかった。
【００８７】
次に、前記４０個の瓶に試験を受けさせることで、瓶に圧力をそれが破裂するまでかけた時にどれくらいの内部圧力をかけることができるかを測定した。上述した温度を用いて作成した強化瓶の平均破裂圧は７４５ｐｓｉであったが、それとは対照的に、対照瓶にかけることができた平均最大破裂圧は４９６ｐｓｉであり、このことは、破裂圧差が２４９ｐｓｉであることを説明している。従って、この実施例は、更に、短時間の塩浴浸漬を用いた後に熱による強化を炉の中である期間受けさせることの利点も説明している。これらの結果を図１８にワイブルプロットで一般的に示す。図１８は、本発明の方法に従う強化を受けさせた瓶の方が従来技術の焼きなまし方法による強化を受けさせた瓶よりも強いことを示している。
【実施例９】
【００８８】
本発明の１つの態様に従う９番目の実施例では、成形機を用いて瓶を５個成形した後、それらを酸化錫ホットエンド被膜で覆った。次に、前記瓶に炎による研磨を受けさせた。前記酸化錫被膜の厚みは４１．０ｃｔｕであった。次に、前記ガラスに錫酸化物被膜を付着させた。この酸化錫被膜の厚みは４０ｃｔｕであった。実際の生産ラインで生じ得る如き条件を模擬する目的で、前記瓶を５５０℃の温度に５分間予熱しておいた。予熱後の瓶を塩浴の中に浸漬した。前記塩浴を５０／５０のＫＣｌ／ＫＮＯ３で構成させて、温度を６１５℃に保持した。次に、前記瓶を前記塩浴の中に１秒間浸漬した。前記瓶に付着した塩の平均重量は１．３グラムであった。浸漬後の瓶に熱処理を受けさせることで、反応（即ちナトリウムイオンとカリウムイオンの間のイオン交換）がより効率良くかつより容易に起こるようにすることができる。そのような熱処理を温度が５００℃の炉の中で２０分間実施した。この工程を全体で更に３回繰り返すことで、全体で２０個の強化ガラス瓶を製造した。加うるに、２０個の対照瓶も製造した。その２０個の対照瓶には従来技術の焼きなまし方法を用いた焼きなましを焼きなまし炉の中で受けさせたが、化学的強化は受けさせなかった。
【００８９】
次に、前記４０個の瓶に試験を受けさせることで、瓶に圧力をそれが破裂するまでかけた時にどれくらいの内部圧力をかけることができるかを測定した。上述した温度を用いて作成した強化瓶の平均破裂圧は７３６ｐｓｉであったが、それとは対照的に、対照瓶にかけることができた平均最大破裂圧は５０６ｐｓｉであり、このことは、破裂圧差が２３０ｐｓｉであることを説明している。従って、この実施例は、更に、短時間の塩浴浸漬を用いた後に熱による強化を炉の中である期間受けさせることの利点も説明している。これらの結果を図１９にワイブルプロットで一般的に示す。図１９は、本発明の方法に従う強化を受けさせた瓶の方が従来技術の焼きなまし方法による強化を受けさせた瓶よりも強いこ
とを示している。
【実施例１０】
【００９０】
本発明の１つの態様に従う１０番目の実施例では、成形機を用いて瓶を５個成形した後、それらを酸化錫ホットエンド被膜で覆った。次に、前記瓶に炎による研磨を受けさせた。前記酸化錫被膜の厚みは４０．６ｃｔｕであった。実際の生産ラインで生じ得る如き条件を模擬する目的で、前記瓶を５５０℃の温度に５分間予熱しておいた。予熱後の瓶を塩浴の中に浸漬した。前記塩浴を５０／５０のＫＣｌ／ＫＮＯ３で構成させて、温度を６１５℃に保持した。次に、前記瓶を前記塩浴の中に１秒間浸漬した。前記瓶に付着した塩の平均重量は１．３グラムであった。浸漬後の瓶に熱処理を受けさせることで、反応（即ちナトリウムイオンとカリウムイオンの間のイオン交換）がより効率良くかつより容易に起こるようにすることができる。そのような熱処理を温度が５００℃の炉の中で２０分間実施した。この工程を全体で更に３回繰り返すことで、全体で２０個の強化ガラス瓶を製造した。加うるに、２０個の対照瓶も製造した。その２０個の対照瓶には従来技術の焼きなまし方法を用いた焼きなましを焼きなまし炉の中で受けさせたが、化学的強化は受けさせなかった。
【００９１】
次に、前記４０個の瓶に試験を受けさせることで、瓶に圧力をそれが破裂するまでかけた時にどれくらいの内部圧力をかけることができるかを測定した。上述した温度を用いて作成した強化瓶の平均破裂圧は６６２ｐｓｉであったが、それとは対照的に、対照瓶にかけることができた平均破裂圧は４３４ｐｓｉであり、このことは、破裂圧差が２２８ｐｓｉであることを説明している。従って、この実施例は、更に、短時間の塩浴浸漬を用いた後に熱による強化を炉の中である期間受けさせることの利点も説明している。これらの結果を図２０にワイブルプロットで一般的に示す。図２０は、本発明の１つの態様に従う熱による強化を実施する前に瓶を塩溶液の中に浸漬しておくことの利点を示している。図２０のプロットの横軸はかけた応力の尺度でありそして縦軸は破壊確率の尺度である。
【００９２】
実施例１−１０に関していくらか詳細に記述したように、瓶の各々の表面に付着する塩の重量は少なくとも下記の要因：（１）瓶の温度および（２）塩浴の温度に依存する。別の組の試験を基にして、ガラスに付着する塩の量があまりにも少ないとガラスの強度が否定的な影響を受けることを測定した。加うるに、ガラスに付着する塩の量が多くなるにつれて返品の数が少なくなることも明らかに示された。図２１に示したプロットがそのような点を説明している。従って、本発明のいくつか態様、特に費用が関心事である態様では、塩浴の温度および浸漬（または代替態様では噴霧）前の瓶の温度を例えば瓶に付着する塩溶液がおおよそ１から３グラムになるように合わせてもよい。
【実施例１１】
【００９３】
２００ｍＬの瓶および３３０ｍＬの瓶の両方を用いて追加的組の試験を実施した。試験データを以下の表４に示す。このデータは、イオン交換中のガラスの温度が前記ガラスの焼きなまし温度に近づきそして到達するようにするとガラスを強化させる目的で化学的イオン交換方法を用いることの利点の大部分が失われることを示している。あるケースでは、そのような処理を受けさせた瓶が示した破裂圧力の方が対照が示したそれよりも高い度合がほんの１７ｐｓｉであり、別のケースでは、そのような処理を受けさせた瓶が実際に示した破裂圧力の方が対照のそれよりも１ｐｓｉ小さかった。従って、このデータは、ガラスに塩の被膜を例えば噴霧または浸漬方法などを用いて付着させた後のガラスの温度を焼きなまし点より低い温度に保つことが比較的重要であることを示している。そのような処理を受けさせた瓶および対照瓶を製造する目的で用いた強化用焼きなまし炉のプロファイルおよび焼きなまし炉のプロファイルをこの上に記述した図８Ａおよび８Ｂに示す。
【００９４】
【表４】
2007524557.tif 000006
【実施例１２】
【００９５】
ガラスロッドを砂と一緒にして１５分間揺らすことで、それに摩滅を１５分間受けさせた。１番目の組のロッドでは、それらをＫＮＯ３が４８モル％でＫＣｌが５２モル％の溶融浴液の中に約５秒間浸漬した後、それらに熱処理を５２０℃で２０分間受けさせた。２番目の組のロッドでは、それらをＫＮＯ３が４４モル％でＫＣｌが５５モル％の溶融浴液の中に約５秒間浸漬した後、それらに熱処理を５２０℃で２０分間受けさせた。両方の組のロッドを冷却した後、冷水噴霧で塩を洗い流した。この２つの試行の結果を図２２に示す。予想したように、摩滅を受けさせたがイオン交換処理を受けさせていない対照ロッドの方が摩滅もイオン交換処理も受けさせなかった対照よりも強くなかった。しかしながら、摩滅を受けさせた後にイオン交換処理を受けさせた両方の組のロッドの方が両方の組の対照ロッドよりもずっと強かった。
【実施例１３】
【００９６】
ガラスロッドを砂と一緒にして１５分間揺らすことで、それに摩滅を１５分間受けさせた。１番目の組のロッドでは、それらをＫ２ＳＯ４が２６．３モル％でＫＣｌが７３．７モル％で浴液の温度が７３０℃の溶融浴液の中に約５秒間浸漬した後、それらに熱処理を５２０℃で２０分間受けさせた。２番目の組のロッドでは、それらをＫ２ＳＯ４が２０．２モル％でＫＣｌが５６．７モル％でＫＮＯ３が２３．１モル％で浴液の温度が６４５℃の溶融浴液の中に約５秒間浸漬した後、それらに熱処理を５２０℃で２０分間受けさせた。両方の組のロッドを冷却した後、温水噴霧で塩を洗い流した。この２つの試行の結果を図２３に示す。予想したように、摩滅を受けさせたがイオン交換処理を受けさせていない対照ロッドの方が摩滅もイオン交換処理も受けさせなかった対照よりも強くなかった。しかしながら、摩滅を受けさせた後にイオン交換処理を受けさせた両方の組のロッドの方が両方の組の対照ロッドよりもずっと強かった。Ｋ２ＳＯ４／ＫＣｌ／ＫＮＯ３浴液に浸漬したロッドの方がＫ２ＳＯ４／ＫＣｌ浴液に浸漬したロッドよりも強かった。
【実施例１４】
【００９７】
ガラス瓶が成形機から約６００℃の温度で出て来た。このガラスの焼きなまし点は５５０℃で歪み点は５３０℃であった。前記瓶に焼きなましを受けさせた後、それを室温になるまで冷却した。前記瓶を前以て約６６５℃に加熱しておいた後、それらに燐酸カリウム（Ｋ３ＰＯ４）が５０／５０重量パーセントの水溶液を噴霧した。次に行うイオン交換反応中では、前記瓶を約５００℃の温度に約４５分間保持した。前記瓶が強化用炉を出た時点で冷水噴霧を用いて前記瓶から塩溶液を濯ぎ流した。
【００９８】
以下の表５は、この実施例に記述した方法を用いて製造した瓶が示す強度特性の方が従来技術の方法を用いて作られた対照瓶のそれに比べて優れていることを示している。前記ガラスが示す耐衝撃性の測定を真っすぐな棒−逆転防止装置が用いられているＡＧＲ  Ｐｅｎｄｕｌｕｍ  Ｉｍｐａｃｔ  Ｔｅｓｔｅｒを用いて実施した。この試験を漸進的様式、即ち２０インチ／秒のレベルで開始しそして５インチ／秒の増分で上昇させる様式で実施した。瓶のサンプルを１個用いてショルダー接触点の所の耐衝撃性を測定した。瓶の２番目のサンプルを用いてヒール接触点の所の耐衝撃性を測定した。このショルダーおよび
ヒール衝撃データでは、各瓶に衝撃をショルダー接触点の周囲を取り巻くように等しい間隔で位置する１０カ所で与えた。
【００９９】
【表５】
2007524557.tif 000007
【０１００】
この上の章でいくつかの態様を記述してきたが、それらは決して本発明の範囲を限定することを意味するものでない。例えば、浸漬方法を用いて個々の態様を記述してきたが、熱い塩溶液を用いてガラスに被覆を受けさせることも可能であり、例えばこの上に記述した如き噴霧方法、化学蒸着またはフレームスプレーなどを用いて被覆を受けさせることも可能である。加うるに、瓶に付着させるホットエンド被膜が錫酸化物であるとして記述したが、ガラスに付着させることができる被膜はいくらでも存在する。別法として、この上に記述したように、必ずしもガラスに被膜を付着させる必要はない。
【０１０１】
加うるに、本発明をガラス瓶強化の点で記述した。本発明の方法はあらゆる種類のガラス品を強化させる目的で等しく適用可能である。本発明の精神および範囲から逸脱しない限り本発明の装置および方法にいろいろな修飾および変更を加えてもよいことは本分野の技術者に明らかであろう。また、用語「歪み点温度」および「焼きなまし点温度」の真の定義は文字通り解釈されるべきでないことも注目すべきである、と言うのは、本分野の通常の技術者はガラスの中の応力を解放する速度はせん断係数に依存し、従ってそのような定義は単におおよそであることを知っているからである。本明細書に示した特許および他の引用は各々引用することによって全体が本明細書に組み入れられる。
【図面の簡単な説明】
【０１０２】
【図１】図１に、従来技術のガラス強化方法を示す。
【図２】図２は、本発明の１つの態様に従う方法の流れ図である。
【図３】図３は、炎による研磨の利点を示すワイブルプロット図である。
【図４】図４は、高温イオン交換ガラス強化方法と低温イオン交換ガラス強化方法の両方の強度を時間と対比させたプロット図である。
【図５】図５は、本発明の代替態様に従う方法の流れ図である。
【図６】図６は、本発明の態様に従ういろいろなガラス強化方法の利点を比較する棒グラフである。
【図７】図７は、本発明の１つの態様に従うガラス強化装置の平面図である。
【図８Ａ】図８Ａは、本発明の方法と従来技術の方法の比較で用いた焼きなまし炉の一例を示す図である。
【図８Ｂ】図８Ｂは、本発明の態様に従う典型的な強化用焼きなまし炉を示す図である。
【図９】図９は、本発明の１つの面に従う瓶強化用装置の中の瓶浸漬用装置の透視図である。
【図１０】図１０は、本発明の１つの面に従う瓶強化用装置の中の瓶濯ぎ用装置の透視図である。
【図１１−２０】図１１−２０は、従来技術のガラス強化方法と比較した時の本発明の態様に従う典型的な化学的ガラス強化方法の利点を示すワイブルプロット図である。
【図２１】図２１は、瓶に付着する塩の重量と対比させたガラス強度の変化を示すプロット図である。
【図２２】図２２は、ＫＮＯ３／ＫＣｌ浴液の中に浸漬する本発明の浸漬方法で製造したガラスロッドが優れた強度特性を有することを示すワイブルプロット図である。
【図２３】図２３は、Ｋ２ＳＯ４／ＫＣｌおよびＫ２ＳＯ４／ＫＣｌ／ＫＮＯ３浴液の中に浸漬する本発明の浸漬方法で製造したガラスロッドが優れた強度特性を有することを示すワイブルプロット図である。
【図１】
2007524557.tif 000008
【図２】
2007524557.tif 000009
【図３】
2007524557.tif 000010
【図４】
2007524557.tif 000011
【図５】
2007524557.tif 000012
【図６】
2007524557.tif 000013
【図７】
2007524557.tif 000014
2007524557.tif 000015
2007524557.tif 000016
【図９】
2007524557.tif 000017
【図１０】
2007524557.tif 000018
【図１１】
2007524557.tif 000019
【図１２】
2007524557.tif 000020
【図１３】
2007524557.tif 000021
【図１４】
2007524557.tif 000022
【図１５】
2007524557.tif 000023
【図１６】
2007524557.tif 000024
【図１７】
2007524557.tif 000025
【図１８】
2007524557.tif 000026
【図１９】
2007524557.tif 000027
【図２０】
2007524557.tif 000028
【図２１】
2007524557.tif 000029
【図２２】
2007524557.tif 000030
【図２３】
2007524557.tif 000031
【手続補正書】
【提出日】平成16年11月30日(2004.11.30)
【手続補正１】
【補正対象書類名】特許請求の範囲
【補正対象項目名】全文
【補正方法】変更
【補正の内容】
【特許請求の範囲】
【請求項１】
焼きなまし点温度を有する溶融ガラスからガラス品を成形し、
その成形したガラス品をカリウムイオン含有溶融塩浴に浸漬するが、この浸漬段階中の前記ガラス品の表面温度が少なくとも前記ガラスの焼きなまし点温度であるようにし、そして
前記ガラス品を前記ガラスの歪み点温度から前記歪み点温度より約１５０℃低い温度の範囲の温度に少なくとも約５分間保持し、前記ガラスが前記成形段階から前記浸漬段階まで前記ガラスの焼きなまし点温度より高い温度のままであるようにする、
段階を含んで成る方法。
【請求項２】
前記ガラス品の表面温度が少なくとも前記ガラスの焼きなまし点温度より約２５℃高くなるようにする請求項１記載の方法。
【請求項３】
前記ガラス品を前記塩浴に浸漬する時間を約１分未満にする請求項１記載の方法。
【請求項４】
前記ガラス品を前記塩浴に浸漬する時間を約１０秒以内にする請求項１記載の方法。
【請求項５】
前記ガラス品を前記塩浴に約０．５秒から約３０秒間浸漬する請求項１記載の方法。
【請求項６】
前記ガラス品を前記塩浴に約３から約５秒間浸漬する請求項１記載の方法。
【請求項７】
前記塩浴が硝酸カリウムおよび塩化カリウムを含有して成る請求項１記載の方法。
【請求項８】
前記硝酸カリウムを４０−６０モル％の範囲内にしそして前記塩化カリウムを４０−６０モル％の範囲内にする請求項７記載の方法。
【請求項９】
前記塩浴が硫酸カリウムおよび塩化カリウムを含有して成る請求項１記載の方法。
【請求項１０】
前記塩浴が硝酸カリウム、塩化カリウムおよび硫酸カリウムの中の少なくとも２種類の
組み合わせを含有して成る請求項１記載の方法。
【請求項１１】
前記塩浴液が硝酸カリウム、塩化カリウムおよび硫酸カリウムの中の少なくとも２種類の組み合わせを含有して成っていて前記組み合わせが少なくとも５５０℃の融点を示す請求項１記載の方法。
【請求項１２】
前記塩浴液の温度を約５５０℃から約７５０℃の範囲にする請求項１記載の方法。
【請求項１３】
前記ガラス品を前記歪み点温度から歪み点温度より約１３０℃低い温度の範囲の温度に保持する請求項１記載の方法。
【請求項１４】
前記歪み点温度が約５３０℃である請求項１記載の方法。
【請求項１５】
更に、前記ガラス品を前記塩浴に浸漬する前に前記ガラス品を炎で磨いておくことも含んで成る請求項１記載の方法。
【請求項１６】
更に、前記保持段階の後に前記ガラス品を冷却し、前記ガラス品から残存塩を除去しそして前記ガラス品の表面に保護用耐擦り傷性被膜を付着させることも含んで成る請求項１記載の方法。
【請求項１７】
準備領域、
ガラス品を成形した後そして前記ガラス品が前記ガラス品の焼きなまし点温度より低い温度に冷える前に前記ガラス品を移動させるガラス品移動手段、
溶融した塩を含有して成る塩浴、および
前記ガラス品を前記ガラスの歪み点温度から前記歪み点温度より約１５０℃低い温度の範囲の温度に少なくとも約５分間保持するように構成されている強化用焼きなまし炉、
を含んで成っていて、前記ガラス品移動手段が前記ガラス品を前記準備領域から移動させて前記ガラス品を前記塩浴の中に浸漬するように構成されており、前記ガラス品移動手段が前記ガラスの少なくとも焼きなまし点温度である表面温度を有するガラス品を浸漬するように構成されており、前記ガラス品が前記塩浴の中に入ったままである時間が約１分未満であるように構成されている装置。
【請求項１８】
前記ガラス品移動手段が前記ガラス品が前記塩浴の中に浸かっている時間が約１０秒以内であるように構成されている請求項１７記載の装置。
【請求項１９】
前記ガラス品移動手段が前記ガラス品を前記塩浴の中に約０．５秒から約３０秒間浸漬するように構成されている請求項１７記載の装置。
【請求項２０】
前記ガラス品移動手段が前記ガラス品を前記塩浴の中に約３秒から約５秒間浸漬するように構成されている請求項１７記載の装置。
【請求項２１】
前記塩浴が硝酸カリウムおよび塩化カリウムを含有して成る請求項１７記載の装置。
【請求項２２】
前記硝酸カリウムが４０−６０モル％の範囲内でありそして前記塩化カリウムが４０−６０モル％の範囲内である請求項２１記載の装置。
【請求項２３】
前記塩浴が硫酸カリウムおよび塩化カリウムを含有して成る請求項１７記載の装置。
【請求項２４】
前記塩浴が硝酸カリウム、塩化カリウムおよび硫酸カリウムの中の少なくとも２種類の組み合わせを含有して成る請求項１７記載の装置。
【請求項２５】
前記塩浴液が硝酸カリウム、塩化カリウムおよび硫酸カリウムの中の少なくとも２種類の組み合わせを含有して成っていて前記組み合わせが少なくとも５５０℃の融点を示す請求項１７記載の装置。
【請求項２６】
前記強化用焼きなまし炉が前記ガラス品を前記ガラスの歪み点温度から前記歪み点温度より約１３０℃低い温度の範囲の温度に保持するように構成されている請求項１７記載の装置。
【請求項２７】
前記歪み点温度が約５３０℃である請求項１７記載の装置。
【請求項２８】
更に、前記ガラス品を炎で磨くように構成されている炎研磨手段も含んで成る請求項１７記載の装置。
【請求項２９】
前記炎研磨手段が前記ガラス品の側面を炎で磨くように構成されている１番目の炎研磨手段であり、更に、前記ガラス品の底を炎で磨くように構成されている２番目の炎研磨手段も含んで成る請求項２８記載の装置。
【請求項３０】
更に、前記ガラス品を前記強化用焼きなまし炉から取り出した後に前記ガラス品の表面に保護用耐擦り傷性被膜を付着させるように構成されている被覆装置も含んで成る請求項１７記載の装置。
【請求項３１】
ガラス品を成形するように構成されているガラス成形機および強化用焼きなまし炉を含んで成るガラス製造施設であって、
溶融した塩を含有して成る塩浴、および
前記ガラス品の温度を前記ガラスの歪み点温度から前記歪み点温度より約１５０℃低い温度の範囲の温度に少なくとも約５分間保持するように構成されている強化用焼きなまし炉、
を含んでなり、前記ガラス品が前記塩浴の中に浸かっている時間を約１分未満にし、前記ガラス品を前記塩浴液の中に浸けている間の前記ガラス品の表面温度を少なくとも前記ガラスの焼きなまし点温度より高くすることを含んで成る改良を受けていて、前記ガラス品を成形機で成形した後に前記ガラス品がまだ熱い間にそれらを前記塩浴に浸漬するように構成されているガラス製造施設。
【請求項３２】
更に、前記ガラス品を前記塩浴の中に浸漬するように構成されているガラス品取り扱い手段も含んで成る請求項３１記載のガラス製造施設。
【請求項３３】
前記ガラス品を前記塩浴の中に浸漬する時間が約１０秒以内である請求項３１記載のガラス製造施設。
【請求項３４】
前記ガラス品を前記塩浴の中に約０．５秒から約３０秒間浸漬する請求項３１記載のガラス製造施設。
【請求項３５】
前記ガラス品を前記塩浴の中に約３から約５秒間浸漬する請求項３１記載のガラス製造施設。
【請求項３６】
前記塩浴が硝酸カリウムおよび塩化カリウムを含有して成る請求項３１記載のガラス製造施設。
【請求項３７】
前記硝酸カリウムが４０−６０モル％の範囲内でありそして前記塩化カリウムが４０−
６０モル％の範囲内である請求項３１記載のガラス製造施設。
【請求項３８】
前記塩浴が硫酸カリウムおよび塩化カリウムを含有して成る請求項３１記載のガラス製造施設。
【請求項３９】
前記塩浴が硝酸カリウム、塩化カリウムおよび硫酸カリウムの中の少なくとも２種類の組み合わせを含有して成る請求項３１記載のガラス製造施設。
【請求項４０】
前記塩浴が硝酸カリウム、塩化カリウムおよび硫酸カリウムの中の少なくとも２種類の組み合わせを含有して成っていて前記組み合わせが少なくとも５５０℃の融点を示す請求項３１記載のガラス製造施設。
【請求項４１】
前記強化用焼きなまし炉が前記ガラス品を前記歪み点温度から前記歪み点温度より約１３０℃低い温度の範囲の温度に保持するように構成されている請求項３１記載のガラス製造施設。
【請求項４２】
前記歪み点温度が約５３０℃である請求項３１記載のガラス製造施設。
【請求項４３】
更に、前記ガラス品を炎で磨くように構成されている炎研磨手段も含んで成る請求項３１記載のガラス製造施設。
【請求項４４】
前記炎研磨手段が前記ガラス品の側面を炎で磨くように構成されている１番目の炎研磨手段であり、更に、前記ガラス品の底を炎で磨くように構成されている２番目の炎研磨手段も含んで成る請求項４３記載のガラス製造施設。
【請求項４５】
更に、前記ガラス品を前記強化用焼きなまし炉から取り出した後に前記ガラス品の表面に保護用耐擦り傷性被膜を付着させるように構成されている被覆装置も含んで成る請求項３１記載のガラス製造施設。
【請求項４６】
ガラス品の強化方法であって、
焼きなまし点温度を有する溶融ガラスからガラス品を成形し、
前記ガラス品を成形した後に前記ガラス品が前記ガラスの焼きなまし点より低くなる前にカリウムイオンを前記ガラス品の表面に付着させるが、前記付着段階中の前記ガラス品の表面温度が少なくとも前記ガラスの焼きなまし点温度であるようにし、そして
前記ガラス品を前記ガラスの歪み点温度から前記歪み点温度より約１５０℃低い温度の範囲の温度に少なくとも約５分間保持する、
ことを含んで成る方法。
【請求項４７】
前記カリウムイオンを前記ガラス品の表面に付着させる段階を前記ガラス品を塩浴の中に浸ける時間を約１０秒未満にすることで達成する請求項４６記載の方法。
【請求項４８】
前記ガラス品を前記塩浴に約０．５秒から約３０秒間浸漬する請求項４６記載の方法。
【請求項４９】
前記カリウムイオンを前記ガラス品の表面に付着させる段階を前記ガラス品を塩浴の中に約３から約５秒間浸漬することで達成する請求項４６記載の方法。
【請求項５０】
前記カリウムイオンを前記ガラス品の表面に付着させる段階をカリウムイオンを前記ガラス品の表面に噴霧することで達成する請求項４６記載の方法。
【請求項５１】
噴霧がフレーム溶射を含んで成る請求項５０記載の方法。
【請求項５２】
前記噴霧が静電塗装を含んで成る請求項５０記載の方法。
【請求項５３】
前記噴霧段階が動力噴霧を含んで成る請求項５０記載の方法。
【請求項５４】
前記カリウムイオンを前記ガラス品の表面に付着させる段階を化学的蒸着（ＣＶＤ）で達成する請求項４６記載の方法。
【請求項５５】
前記付着段階中の前記ガラス品の温度を前記ガラスの焼きなまし点より少なくとも約２５℃高い温度にする請求項４６記載の方法。
【請求項５６】
前記付着段階中の前記ガラス品の温度を前記ガラスの焼きなまし点より少なくとも約５０℃高い温度にする請求項４６記載の方法。
【請求項５７】
前記付着段階中の前記ガラス品の表面の温度を前記ガラスの焼きなまし点より少なくとも約８０℃高い温度にする請求項４６記載の方法。
【請求項５８】
前記ガラス品を前記歪み点温度から歪み点温度より約１３０℃低い温度の範囲の温度に保持する請求項４６記載の方法。
【請求項５９】
前記歪み点温度が約５３０℃である請求項４６記載の方法。
【請求項６０】
更に、前記保持段階の後に前記ガラス品の表面に保護用耐擦り傷性被膜を付着させることも含んで成る請求項４６記載の方法。
【請求項６１】
溶融ガラスからガラス品を成形し、
前記ガラス品を成形した後にその成形したガラス品が前記ガラスの焼きなまし点より低くなる前に前記ガラス品をカリウムイオン含有溶融塩浴に浸漬するが、前記ガラス品を浸漬する時間を約３０秒未満にし、そして
前記ガラス品を前記ガラスの歪み点温度から前記歪み点温度より約１５０℃低い温度の範囲の温度に少なくとも約５分間保持する、
ことを含んで成る方法。
【請求項６２】
前記ガラス品を前記塩浴に浸漬する時間を約２０秒以内にする請求項６１記載の方法。
【請求項６３】
前記ガラス品を前記塩浴に浸漬する時間を約１０秒以内にする請求項６１記載の方法。
【請求項６４】
前記ガラス品を前記塩浴に約３から約５秒間浸漬する請求項６１記載の方法。
【請求項６５】
前記塩浴が硝酸カリウムおよび塩化カリウムを含有して成る請求項６１記載の方法。
【請求項６６】
前記硝酸カリウムを４０−６０モル％の範囲内にしそして前記塩化カリウムを４０−６０モル％の範囲内にする請求項６５記載の方法。
【請求項６７】
前記塩浴が硫酸カリウムおよび塩化カリウムを含有して成る請求項６１記載の方法。
【請求項６８】
更に、前記ガラス品を前記塩浴に浸漬する前に前記ガラス品を炎で磨いておくことも含んで成る請求項６１記載の方法。
【請求項６９】
更に、前記保持段階の後に前記ガラス品の表面に保護用耐擦り傷性被膜を付着させるこ
とも含んで成る請求項６１記載の方法。
【請求項７０】
前記塩浴の温度を約５５０℃から約７５０℃の範囲にする請求項６１記載の方法。
【請求項７１】
前記ガラス品を前記歪み点温度から歪み点温度より約１３０℃低い温度の範囲の温度に保持する請求項６１記載の方法。
【請求項７２】
前記歪み点温度が約５３０℃である請求項６１記載の方法。
【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
準備領域、
ガラス品を成形した後そして前記ガラス品が前記ガラス品の焼きなまし点温度より低い温度に冷える前に前記ガラス品を移動させるガラス品移動手段、
溶融した塩を含有して成る塩浴、および
前記ガラス品を前記ガラスの歪み点温度から前記歪み点温度より約１５０℃低い温度の範囲の温度に少なくとも約５分間保持するように構成されている強化用焼きなまし炉、を含んで成っていて、前記ガラス品移動手段が前記ガラス品を前記準備領域から移動させて前記ガラス品を前記塩浴の中に浸漬するように構成されており、前記ガラス品移動手段が前記ガラスの少なくとも焼きなまし点温度である表面温度を有するガラス品を浸漬するように構成されており、前記ガラス品が前記塩浴の中に入ったままである時間が約１分未満であるように構成されている装置。
【請求項２】
ガラス品を成形するように構成されているガラス成形機および強化用焼きなまし炉を含んで成るガラス製造施設であって、
溶融した塩を含有して成る塩浴、および
前記ガラス品の温度を前記ガラスの歪み点温度から前記歪み点温度より約１５０℃低い温度の範囲の温度に少なくとも約５分間保持するように構成されている強化用焼きなまし炉、
を含んでなり、前記ガラス品が前記塩浴の中に浸かっている時間を約１分未満にし、前記ガラス品を前記塩浴液の中に浸けている間の前記ガラス品の表面温度を少なくとも前記ガラスの焼きなまし点温度より高くすることを含んで成る改良を受けていて、前記ガラス品を成形機で成形した後に前記ガラス品がまだ熱い間にそれらを前記塩浴に浸漬するように構成されているガラス製造施設。
【請求項３】
ガラス品の強化方法であって、
焼きなまし点温度を有する溶融ガラスからガラス品を成形し、
前記ガラス品を成形した後に前記ガラス品が前記ガラスの焼きなまし点より低くなる前にカリウムイオンを前記ガラス品の表面に付着させるが、前記付着段階中の前記ガラス品の表面温度が少なくとも前記ガラスの焼きなまし点温度であるようにし、そして
前記ガラス品を前記ガラスの歪み点温度から前記歪み点温度より約１５０℃低い温度の範囲の温度に少なくとも約５分間保持する、
ことを含んで成る方法。
【請求項４】
溶融ガラスからガラス品を成形し、
前記ガラス品を成形した後にその成形したガラス品が前記ガラスの焼きなまし点より低くなる前に前記ガラス品をカリウムイオン含有溶融塩浴に浸漬するが、前記ガラス品を浸漬する時間を約３０秒未満にし、そして
前記ガラス品を前記ガラスの歪み点温度から前記歪み点温度より約１５０℃低い温度の範囲の温度に少なくとも約５分間保持する、
ことを含んで成る方法。
【手続補正２】
【補正対象書類名】明細書
【補正対象項目名】０１０１
【補正方法】変更
【補正の内容】
【０１０１】
加うるに、本発明をガラス瓶強化の点で記述した。本発明の方法はあらゆる種類のガラス品を強化させる目的で等しく適用可能である。本発明の精神および範囲から逸脱しない限り本発明の装置および方法にいろいろな修飾および変更を加えてもよいことは本分野の技術者に明らかであろう。また、用語「歪み点温度」および「焼きなまし点温度」の真の定義は文字通り解釈されるべきでないことも注目すべきである、と言うのは、本分野の通常の技術者はガラスの中の応力を解放する速度はせん断係数に依存し、従ってそのような定義は単におおよそであることを知っているからである。本明細書に示した特許および他の引用は各々引用することによって全体が本明細書に組み入れられる。
本発明の好適な実施の態様は次のとおりである。
１．  焼きなまし点温度を有する溶融ガラスからガラス品を成形し、
その成形したガラス品をカリウムイオン含有溶融塩浴に浸漬するが、この浸漬段階中の前記ガラス品の表面温度が少なくとも前記ガラスの焼きなまし点温度であるようにし、そして
前記ガラス品を前記ガラスの歪み点温度から前記歪み点温度より約１５０℃低い温度の範囲の温度に少なくとも約５分間保持し、前記ガラスが前記成形段階から前記浸漬段階まで前記ガラスの焼きなまし点温度より高い温度のままであるようにする、
段階を含んで成る方法。
２．  前記ガラス品の表面温度が少なくとも前記ガラスの焼きなまし点温度より約２５℃高くなるようにする上記１記載の方法。
３．  前記ガラス品を前記塩浴に浸漬する時間を約１分未満にする上記１記載の方法。
４．  前記ガラス品を前記塩浴に浸漬する時間を約１０秒以内にする上記１記載の方法。
５．  前記ガラス品を前記塩浴に約０．５秒から約３０秒間浸漬する上記１記載の方法。
６．  前記ガラス品を前記塩浴に約３から約５秒間浸漬する上記１記載の方法。
７．  前記塩浴が硝酸カリウムおよび塩化カリウムを含有して成る上記１記載の方法。
８．  前記硝酸カリウムを４０−６０モル％の範囲内にしそして前記塩化カリウムを４０−６０モル％の範囲内にする上記７記載の方法。
９．  前記塩浴が硫酸カリウムおよび塩化カリウムを含有して成る上記１記載の方法。
１０．  前記塩浴が硝酸カリウム、塩化カリウムおよび硫酸カリウムの中の少なくとも２種類の組み合わせを含有して成る上記１記載の方法。
１１．  前記塩浴液が硝酸カリウム、塩化カリウムおよび硫酸カリウムの中の少なくとも２種類の組み合わせを含有して成っていて前記組み合わせが少なくとも５５０℃の融点を示す上記１記載の方法。
１２．  前記塩浴液の温度を約５５０℃から約７５０℃の範囲にする上記１記載の方法。
１３．  前記ガラス品を前記歪み点温度から歪み点温度より約１３０℃低い温度の範囲の温度に保持する上記１記載の方法。
１４．  前記歪み点温度が約５３０℃である上記１記載の方法。
１５．  更に、前記ガラス品を前記塩浴に浸漬する前に前記ガラス品を炎で磨いておくことも含んで成る上記１記載の方法。
１６．  更に、前記保持段階の後に前記ガラス品を冷却し、前記ガラス品から残存塩を除去しそして前記ガラス品の表面に保護用耐擦り傷性被膜を付着させることも含んで成る上記１記載の方法。
１７．  準備領域、
ガラス品を成形した後そして前記ガラス品が前記ガラス品の焼きなまし点温度より低い温度に冷える前に前記ガラス品を移動させるガラス品移動手段、
溶融した塩を含有して成る塩浴、および
前記ガラス品を前記ガラスの歪み点温度から前記歪み点温度より約１５０℃低い温度の範囲の温度に少なくとも約５分間保持するように構成されている強化用焼きなまし炉、を含んで成っていて、前記ガラス品移動手段が前記ガラス品を前記準備領域から移動させて前記ガラス品を前記塩浴の中に浸漬するように構成されており、前記ガラス品移動手段が前記ガラスの少なくとも焼きなまし点温度である表面温度を有するガラス品を浸漬するように構成されており、前記ガラス品が前記塩浴の中に入ったままである時間が約１分未満であるように構成されている装置。
１８．  前記ガラス品移動手段が前記ガラス品が前記塩浴の中に浸かっている時間が約１０秒以内であるように構成されている上記１７記載の装置。
１９．  前記ガラス品移動手段が前記ガラス品を前記塩浴の中に約０．５秒から約３０秒間浸漬するように構成されている上記１７記載の装置。
２０．  前記ガラス品移動手段が前記ガラス品を前記塩浴の中に約３秒から約５秒間浸漬するように構成されている上記１７記載の装置。
２１．  前記塩浴が硝酸カリウムおよび塩化カリウムを含有して成る上記１７記載の装置。
２２．  前記硝酸カリウムが４０−６０モル％の範囲内でありそして前記塩化カリウムが４０−６０モル％の範囲内である上記２１記載の装置。
２３．  前記塩浴が硫酸カリウムおよび塩化カリウムを含有して成る上記１７記載の装置。
２４．  前記塩浴が硝酸カリウム、塩化カリウムおよび硫酸カリウムの中の少なくとも２種類の組み合わせを含有して成る上記１７記載の装置。
２５．  前記塩浴液が硝酸カリウム、塩化カリウムおよび硫酸カリウムの中の少なくとも２種類の組み合わせを含有して成っていて前記組み合わせが少なくとも５５０℃の融点を示す上記１７記載の装置。
２６．  前記強化用焼きなまし炉が前記ガラス品を前記ガラスの歪み点温度から前記歪み点温度より約１３０℃低い温度の範囲の温度に保持するように構成されている上記１７記載の装置。
２７．  前記歪み点温度が約５３０℃である上記１７記載の装置。
２８．  更に、前記ガラス品を炎で磨くように構成されている炎研磨手段も含んで成る上記１７記載の装置。
２９．  前記炎研磨手段が前記ガラス品の側面を炎で磨くように構成されている１番目の炎研磨手段であり、更に、前記ガラス品の底を炎で磨くように構成されている２番目の炎研磨手段も含んで成る上記２８記載の装置。
３０．  更に、前記ガラス品を前記強化用焼きなまし炉から取り出した後に前記ガラス品の表面に保護用耐擦り傷性被膜を付着させるように構成されている被覆装置も含んで成る上記１７記載の装置。
３１．  ガラス品を成形するように構成されているガラス成形機および強化用焼きなまし炉を含んで成るガラス製造施設であって、
溶融した塩を含有して成る塩浴、および
前記ガラス品の温度を前記ガラスの歪み点温度から前記歪み点温度より約１５０℃低い温度の範囲の温度に少なくとも約５分間保持するように構成されている強化用焼きなまし炉、
を含んでなり、前記ガラス品が前記塩浴の中に浸かっている時間を約１分未満にし、前記ガラス品を前記塩浴液の中に浸けている間の前記ガラス品の表面温度を少なくとも前記ガラスの焼きなまし点温度より高くすることを含んで成る改良を受けていて、前記ガラス品を成形機で成形した後に前記ガラス品がまだ熱い間にそれらを前記塩浴に浸漬するように構成されているガラス製造施設。
３２．  更に、前記ガラス品を前記塩浴の中に浸漬するように構成されているガラス品取り扱い手段も含んで成る上記３１記載のガラス製造施設。
３３．  前記ガラス品を前記塩浴の中に浸漬する時間が約１０秒以内である上記３１記載のガラス製造施設。
３４．  前記ガラス品を前記塩浴の中に約０．５秒から約３０秒間浸漬する上記３１記載のガラス製造施設。
３５．  前記ガラス品を前記塩浴の中に約３から約５秒間浸漬する上記３１記載のガラス製造施設。
３６．  前記塩浴が硝酸カリウムおよび塩化カリウムを含有して成る上記３１記載のガラス製造施設。
３７．  前記硝酸カリウムが４０−６０モル％の範囲内でありそして前記塩化カリウムが４０−６０モル％の範囲内である上記３１記載のガラス製造施設。
３８．  前記塩浴が硫酸カリウムおよび塩化カリウムを含有して成る上記３１記載のガラス製造施設。
３９．  前記塩浴が硝酸カリウム、塩化カリウムおよび硫酸カリウムの中の少なくとも２種類の組み合わせを含有して成る上記３１記載のガラス製造施設。
４０．  前記塩浴が硝酸カリウム、塩化カリウムおよび硫酸カリウムの中の少なくとも２種類の組み合わせを含有して成っていて前記組み合わせが少なくとも５５０℃の融点を示す上記３１記載のガラス製造施設。
４１．  前記強化用焼きなまし炉が前記ガラス品を前記歪み点温度から前記歪み点温度より約１３０℃低い温度の範囲の温度に保持するように構成されている上記３１記載のガラス製造施設。
４２．  前記歪み点温度が約５３０℃である上記３１記載のガラス製造施設。
４３．  更に、前記ガラス品を炎で磨くように構成されている炎研磨手段も含んで成る上記３１記載のガラス製造施設。
４４．  前記炎研磨手段が前記ガラス品の側面を炎で磨くように構成されている１番目の炎研磨手段であり、更に、前記ガラス品の底を炎で磨くように構成されている２番目の炎研磨手段も含んで成る上記４３記載のガラス製造施設。
４５．  更に、前記ガラス品を前記強化用焼きなまし炉から取り出した後に前記ガラス品の表面に保護用耐擦り傷性被膜を付着させるように構成されている被覆装置も含んで成る上記３１記載のガラス製造施設。
４６．  ガラス品の強化方法であって、
焼きなまし点温度を有する溶融ガラスからガラス品を成形し、
前記ガラス品を成形した後に前記ガラス品が前記ガラスの焼きなまし点より低くなる前にカリウムイオンを前記ガラス品の表面に付着させるが、前記付着段階中の前記ガラス品の表面温度が少なくとも前記ガラスの焼きなまし点温度であるようにし、そして
前記ガラス品を前記ガラスの歪み点温度から前記歪み点温度より約１５０℃低い温度の範囲の温度に少なくとも約５分間保持する、
ことを含んで成る方法。
４７．  前記カリウムイオンを前記ガラス品の表面に付着させる段階を前記ガラス品を塩浴の中に浸ける時間を約１０秒未満にすることで達成する上記４６記載の方法。
４８．  前記ガラス品を前記塩浴に約０．５秒から約３０秒間浸漬する上記４６記載の方法。
４９．  前記カリウムイオンを前記ガラス品の表面に付着させる段階を前記ガラス品を塩浴の中に約３から約５秒間浸漬することで達成する上記４６記載の方法。
５０．  前記カリウムイオンを前記ガラス品の表面に付着させる段階をカリウムイオンを前記ガラス品の表面に噴霧することで達成する上記４６記載の方法。
５１．  噴霧がフレーム溶射を含んで成る上記５０記載の方法。
５２．  前記噴霧が静電塗装を含んで成る上記５０記載の方法。
５３．  前記噴霧段階が動力噴霧を含んで成る上記５０記載の方法。
５４．  前記カリウムイオンを前記ガラス品の表面に付着させる段階を化学的蒸着（ＣＶＤ）で達成する上記４６記載の方法。
５５．  前記付着段階中の前記ガラス品の温度を前記ガラスの焼きなまし点より少なくとも約２５℃高い温度にする上記４６記載の方法。
５６．  前記付着段階中の前記ガラス品の温度を前記ガラスの焼きなまし点より少なくとも約５０℃高い温度にする上記４６記載の方法。
５７．  前記付着段階中の前記ガラス品の表面の温度を前記ガラスの焼きなまし点より少なくとも約８０℃高い温度にする上記４６記載の方法。
５８．  前記ガラス品を前記歪み点温度から歪み点温度より約１３０℃低い温度の範囲の温度に保持する上記４６記載の方法。
５９．  前記歪み点温度が約５３０℃である上記４６記載の方法。
６０．  更に、前記保持段階の後に前記ガラス品の表面に保護用耐擦り傷性被膜を付着させることも含んで成る上記４６記載の方法。
６１．  溶融ガラスからガラス品を成形し、
前記ガラス品を成形した後にその成形したガラス品が前記ガラスの焼きなまし点より低くなる前に前記ガラス品をカリウムイオン含有溶融塩浴に浸漬するが、前記ガラス品を浸漬する時間を約３０秒未満にし、そして
前記ガラス品を前記ガラスの歪み点温度から前記歪み点温度より約１５０℃低い温度の範囲の温度に少なくとも約５分間保持する、
ことを含んで成る方法。
６２．  前記ガラス品を前記塩浴に浸漬する時間を約２０秒以内にする上記６１記載の方法。
６３．  前記ガラス品を前記塩浴に浸漬する時間を約１０秒以内にする上記６１記載の方法。
６４．  前記ガラス品を前記塩浴に約３から約５秒間浸漬する上記６１記載の方法。
６５．  前記塩浴が硝酸カリウムおよび塩化カリウムを含有して成る上記６１記載の方法。
６６．  前記硝酸カリウムを４０−６０モル％の範囲内にしそして前記塩化カリウムを４０−６０モル％の範囲内にする上記６５記載の方法。
６７．  前記塩浴が硫酸カリウムおよび塩化カリウムを含有して成る上記６１記載の方法。
６８．  更に、前記ガラス品を前記塩浴に浸漬する前に前記ガラス品を炎で磨いておくことも含んで成る上記６１記載の方法。
６９．  更に、前記保持段階の後に前記ガラス品の表面に保護用耐擦り傷性被膜を付着させることも含んで成る上記６１記載の方法。
７０．  前記塩浴の温度を約５５０℃から約７５０℃の範囲にする上記６１記載の方法。
７１．  前記ガラス品を前記歪み点温度から歪み点温度より約１３０℃低い温度の範囲の温度に保持する上記６１記載の方法。
７２．  前記歪み点温度が約５３０℃である上記６１記載の方法。
【国際調査報告】
2007524557.tif 000032
2007524557.tif 000033